(57)【要約】化粧料添加剤は、多孔質粒子と、多孔質粒子に取り込まれた有機系光エネルギー線吸収剤と、有機系光エネルギー線吸収剤を封止する硬化物とを含む。硬化物は、ケイ素を含有する。
2020075582.tif 000002
【特許請求の範囲】
【請求項１】
多孔質粒子と、
前記多孔質粒子に取り込まれた有機系光エネルギー線吸収剤と、
前記有機系光エネルギー線吸収剤を前記多孔質粒子内において封止し、ケイ素を含有する硬化物とを含むことを特徴とする、化粧料添加剤。
【請求項２】
前記多孔質粒子の外表面を被覆し、ケイ素を含有する硬化物の被膜をさらに含むことを特徴とする、請求項１に記載の化粧料添加剤。
【請求項３】
前記硬化物が、
−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットと、ＲＯ基（Ｒは、１価の飽和炭化水素基を示す。）を含有するＲＯ基含有シロキサンユニットとを含有する第１オリゴマーを含有するシリコーン組成物の硬化物を含むことを特徴とする、請求項１に記載の化粧料添加剤。
【請求項４】
前記シリコーン組成物が、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットを含有せず、ＲＯ基（Ｒは、１価の飽和炭化水素基を示す。）を含有するＲＯ基含有シロキサンユニットを含有する第２オリゴマーをさらに含有することを特徴とする、請求項３に記載の化粧料添加剤。
【請求項５】
前記シリコーン組成物が、シリコーンオイルをさらに含有することを特徴とする、請求項４に記載の化粧料添加剤。
【請求項６】
前記硬化物が、シリカ系化合物の硬化物を含むことを特徴とする、請求項１に記載の化粧料添加剤。
【請求項７】
前記多孔質粒子は、０．５μｍ以上、５０μｍ以下の最大長さの平均値を有することを特徴とする、請求項１に記載の化粧料添加剤。
【請求項８】
前記有機系光エネルギー線吸収剤が、疎水性であることを特徴とする、請求項１に記載の化粧料添加剤。
【請求項９】
前記有機系光エネルギー線吸収剤が、有機系紫外線吸収剤であることを特徴とする、請求項１に記載の化粧料添加剤。
【請求項１０】
前記多孔質粒子が、８０ｍＬ／１００ｇ以上の吸油量を有する無機粒子であることを特徴とする、請求項１に記載の化粧料添加剤。
【請求項１１】
前記無機粒子が、シリカ系粒子を含有することを特徴とする、請求項１０に記載の化粧料添加剤。
【請求項１２】
前記多孔質粒子が、８０ｍＬ／１００ｇ以上の吸油量を有する有機粒子であることを特徴とする、請求項１に記載の化粧料添加剤。
【請求項１３】
前記有機粒子が、生分解性粒子を含有することを特徴とする、請求項１２に記載の化粧料添加剤。
【請求項１４】
前記有機系光エネルギー線吸収剤の含有割合が、２０質量％以上であることを特徴とする、請求項１に記載の化粧料添加剤。
【請求項１５】
多孔質粒子と、有機系光エネルギー線吸収剤と、ケイ素を含有する硬化性ケイ素原料とを配合する工程と、
前記硬化性ケイ素材料を硬化させて、その硬化物により、前記有機系光エネルギー線吸収剤を、前記多孔質粒子内において封止する工程と
を備えることを特徴とする、化粧料添加剤の製造方法。
【請求項１６】
前記多孔質粒子の外表面を被覆する硬化物の被膜を、前記硬化性ケイ素原料から形成する工程をさらに備えることを特徴とする、請求項１５に記載の化粧料添加剤の製造方法。
【請求項１７】
前記多孔質粒子と、前記有機系光エネルギー線吸収剤と、前記硬化性ケイ素原料とを配合する工程では、前記有機系光エネルギー線吸収剤および溶媒を含む有機系光エネルギー線吸収剤液を調製し、前記有機系光エネルギー線吸収剤液を前記多孔質粒子に配合し、前記溶媒を除去することを特徴とする、請求項１５に記載の化粧料添加剤の製造方法。
【請求項１８】
前記硬化性ケイ素原料が、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットと、ＲＯ基（Ｒは、１価の飽和炭化水素基を示す。）を含有するＲＯ基含有シロキサンユニットとを含有する第１オリゴマーを含有するシリコーン組成物であり、
前記有機系光エネルギー線吸収剤を前記多孔質粒子内において封止する工程では、シリコーン組成物を常温硬化させることを特徴とする、請求項１５に記載の化粧料添加剤の製造方法。
【請求項１９】
前記硬化性ケイ素原料が、加水分解性のシリカ系化合物であり、
前記有機系光エネルギー線吸収剤を前記多孔質粒子内において封止する工程では、前記シリカ系化合物を加水分解することを特徴とする、請求項１５に記載の化粧料添加剤の製造方法。
【請求項２０】
前記硬化性ケイ素原料が、加水分解性のシリカ系化合物を含み、
前記有機系光エネルギー線吸収剤を前記多孔質粒子内において封止する工程では、前記シリカ系化合物を加水分解し、
前記外表面を被覆する硬化物の被膜を形成する工程で用いられる前記硬化性ケイ素原料が、シリコーンオイルおよび前記シリカ系化合物を含有することを特徴とする、請求項１６に記載の化粧料添加剤の製造方法。
【請求項２１】
前記有機系光エネルギー線吸収剤を前記多孔質粒子内において封止する工程で用いられる前記硬化性ケイ素原料が、シリコーンオイルおよび前記シリカ系化合物を含有することを特徴とする、請求項２０に記載の化粧料添加剤の製造方法。
【請求項２２】
前記有機系光エネルギー線吸収剤を前記多孔質粒子内において封止する工程では、前記シリカ系化合物を、酸触媒下で、常温で、加水分解することを特徴とする、請求項１９に記載の化粧料添加剤の製造方法。
【発明の詳細な説明】
【技術分野】
【０００１】
本発明は、化粧料添加剤およびその製造方法に関する。
【背景技術】
【０００２】
従来、紫外線遮蔽剤をシリカに担持したシリカ複合体である化粧料添加剤を化粧料基剤に添加して、紫外線遮蔽効果を発揮できる化粧料組成物を調製することが知られている。【０００３】
例えば、紫外線遮蔽機能を有する金属酸化物微粒子を鱗片状シリカの凝集体に担持したシリカ複合体が提案されている（下記特許文献１参照。）。【０００４】
一方で、特許文献１には、有機系の紫外線遮蔽剤が、皮膚を隠蔽することなく紫外線を遮蔽できることが開示され、具体的に、ベンゾフェノン系紫外線遮蔽剤、ケイ皮酸系紫外線遮蔽剤などが開示されている。
【先行技術文献】
【特許文献】
【０００５】
【特許文献１】特開平１１−３４３２２２号公報
【発明の概要】
【発明が解決しようとする課題】
【０００６】
上記のように紫外線を遮蔽する観点から、特許文献１に記載の複合体において、無機系の金属酸化物粒子に代えて、有機系の紫外線遮蔽剤を用いることが試案される。しかし、上記した試案のシリカ複合体では、有機系の紫外線遮蔽剤が鱗片状シリカの凝集体から相分離し易いという不具合がある。【０００７】
本発明は、有機系光エネルギー線吸収剤の漏出抑制性に優れ、優れた光エネルギー線吸収効果を奏することができる、化粧料添加剤およびその製造方法を提供する。
【課題を解決するための手段】
【０００８】
本発明（１）は、多孔質粒子と、前記多孔質粒子に取り込まれた有機系光エネルギー線吸収剤と、前記有機系光エネルギー線吸収剤を前記多孔質粒子内において封止し、ケイ素を含有する硬化物とを含む、化粧料添加剤を含む。【０００９】
本発明（２）は、前記多孔質粒子の外表面を被覆し、ケイ素を含有する硬化物の被膜をさらに含む、（１）に記載の化粧料添加剤を含む。【００１０】
本発明（３）は、前記硬化物が、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットと、ＲＯ基（Ｒは、１価の飽和炭化水素基を示す。）を含有するＲＯ基含有シロキサンユニットとを含有する第１オリゴマーを含有するシリコーン組成物の硬化物を含む、（１）または（２）に記載の化粧料添加剤を含む。【００１１】
本発明（４）は、前記シリコーン組成物が、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットを含有せず、ＲＯ基（Ｒは、１価の飽和炭化水素基を示す。）を含有するＲＯ基含有シロキサンユニットを含有する第２オリゴマーをさらに含有する、（３）に記載の化粧料添加剤を含む。【００１２】
本発明（５）は、前記シリコーン組成物が、シリコーンオイルをさらに含有する、（３）または（４）に記載の化粧料添加剤を含む。【００１３】
本発明（６）は、前記硬化物が、シリカ系化合物の硬化物を含む、（１）〜（５）のいずれか一項に記載の化粧料添加剤を含む。【００１４】
本発明（７）は、前記多孔質粒子は、０．５μｍ以上、５０μｍ以下の最大長さの平均値を有する、（１）〜（６）のいずれか一項に記載の化粧料添加剤を含む。【００１５】
本発明（８）は、前記有機系光エネルギー線吸収剤が、疎水性である、（１）〜（７）のいずれか一項に記載の化粧料添加剤を含む。【００１６】
本発明（９）は、前記有機系光エネルギー線吸収剤が、有機系紫外線吸収剤である、（１）〜（８）のいずれか一項に記載の化粧料添加剤を含む。【００１７】
本発明（１０）は、前記多孔質粒子が、８０ｍＬ／１００ｇ以上の吸油量を有する無機粒子である、（１）〜（９）のいずれか一項に記載の化粧料添加剤を含む。【００１８】
本発明（１１）は、前記無機粒子が、シリカ系粒子を含有する、（１０）に記載の化粧料添加剤を含む。【００１９】
本発明（１２）は、前記多孔質粒子が、８０ｍＬ／１００ｇ以上の吸油量を有する有機粒子である、（１）〜（９）のいずれか一項に記載の化粧料添加剤を含む。【００２０】
本発明（１３）は、前記有機粒子が、生分解性粒子を含有する、（１２）に記載の化粧料添加剤を含む。【００２１】
本発明（１４）は、前記有機系光エネルギー線吸収剤の含有割合が、２０質量％以上である、（１）〜（１３）のいずれか一項に記載の化粧料添加剤を含む。【００２２】
本発明（１５）は、多孔質粒子と、有機系光エネルギー線吸収剤と、ケイ素を含有する硬化性ケイ素原料とを配合する工程と、前記硬化性ケイ素材料を硬化させて、その硬化物により、前記有機系光エネルギー線吸収剤を、前記多孔質粒子内において封止する工程とを備える、化粧料添加剤の製造方法を含む。【００２３】
本発明（１６）は、前記多孔質粒子の外表面を被覆する硬化物の被膜を、前記硬化性ケイ素原料から形成する工程をさらに備える、（１５）に記載の化粧料添加剤の製造方法を含む。【００２４】
本発明（１７）は、前記多孔質粒子と、前記有機系光エネルギー線吸収剤と、前記硬化性ケイ素原料とを配合する工程では、前記有機系光エネルギー線吸収剤および溶媒を含む有機系光エネルギー線吸収剤液を調製し、前記有機系光エネルギー線吸収剤液を前記多孔質粒子に配合し、前記溶媒を除去する、（１５）または（１６）に記載の化粧料添加剤の製造方法を含む。【００２５】
本発明（１８）は、前記硬化性ケイ素原料が、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットと、ＲＯ基（Ｒは、１価の飽和炭化水素基を示す。）を含有するＲＯ基含有シロキサンユニットとを含有する第１オリゴマーを含有するシリコーン組成物であり、前記有機系光エネルギー線吸収剤を前記多孔質粒子内において封止する工程では、シリコーン組成物を常温硬化させる、（１５）〜（１７）のいずれか一項に記載の化粧料添加剤の製造方法を含む。【００２６】
本発明（１９）は、前記硬化性ケイ素原料が、加水分解性のシリカ系化合物であり、前記有機系光エネルギー線吸収剤を前記多孔質粒子内において封止する工程では、前記シリカ系化合物を加水分解する、（１５）〜（１７）に記載の化粧料添加剤の製造方法を含む。【００２７】
本発明（２０）は、前記硬化性ケイ素原料が、加水分解性のシリカ系化合物を含み、前記有機系光エネルギー線吸収剤を前記多孔質粒子内において封止する工程で用いられる前記シリカ系化合物を加水分解し、前記外表面を被覆する硬化物の被膜を形成する工程において、前記硬化性ケイ素原料が、シリコーンオイルおよび前記シリカ系化合物を含有する、（１６）または（１７）に記載の化粧料添加剤の製造方法を含む。【００２８】
本発明（２１）は、前記有機系光エネルギー線吸収剤を前記多孔質粒子内において封止する工程で用いられる前記硬化性ケイ素原料が、シリコーンオイルおよび前記シリカ系化合物を含有する、（２０）に記載の化粧料添加剤の製造方法を含む。【００２９】
本発明（２１）は、前記有機系光エネルギー線吸収剤を前記多孔質粒子内において封止する工程では、前記シリカ系化合物を、酸触媒下で、常温で、加水分解する、（１９）または（２０）に記載の化粧料添加剤の製造方法を含む。
【発明の効果】
【００３０】
本発明の化粧料添加剤およびその製造方法では、多孔質粒子が、有機系光エネルギー線吸収剤を取り込み、さらに、かかる有機系光エネルギー線吸収剤を多孔質粒子内において硬化物によって封止している。そのため、有機系光エネルギー線吸収剤の漏出を抑制することができる。つまり、有機系光エネルギー線吸収剤の漏出抑制性に優れる。従って、化粧料添加剤、さらには、それが添加された化粧料は、光エネルギー線吸収効果に優れる。
【図面の簡単な説明】
【００３１】
【図１】図１Ａ〜図１Ｂは、実施例の紫外可視分光分析で得られるＵＶスペクトルであり、図１Ａが、実施例４の溶脱液のＵＶスペクトル、図１Ｂが、比較例３の溶脱液のＵＶスペクトルを示す。
【図２】図２Ａ〜図２Ｃは、２段階法で実施する化粧料添加剤の製造方法の工程図（断面図）であり、図２Ａが、多孔質粒子を準備する態様、図２Ｂが、多孔質粒子の細孔内に有機系光エネルギー線吸収剤を取り込む態様、図２Ｃが、硬化物によって細孔内の有機系光エネルギー線吸収剤を封止する態様を示す。
【図３】図３は、第１工程が１段階法により実施された化粧料添加剤の断面図を示す。
【図４】図４は、化粧料添加剤の他の形態（図３に示す多孔質粒子の外表面をさらに硬化物の被膜が被覆する態様）の断面図を示す。
【図５】図５は、本発明の化粧料添加剤の他の形態の断面図（シリカ系硬化物で有機系光エネルギー線吸収剤を封止する態様）を示す。
【図６】図６は、本発明の化粧料添加剤の他の形態の断面図（図５に示す多孔質粒子の外表面を硬化物の被膜が被覆する態様）を示す。
【図７】図７は、本発明の化粧料添加剤の他の形態（シリカ系硬化物およびシリコーン硬化物で有機系光エネルギー線吸収剤を封止する態様）の一部拡大断面図を示す。
【図８】図８は、本発明の化粧料添加剤の他の形態（図７に示す多孔質粒子の外表面を硬化物の被膜が被覆する態様）の一部拡大断面図を示す。
【発明を実施するための形態】
【００３２】
本発明の化粧料添加剤は、例えば、化粧料基剤に添加され、化粧料に含有される体質顔料である。
【００３３】
本発明の化粧料添加剤は、多孔質粒子と、有機系光エネルギー線吸収剤と、硬化物とを含む。
【００３４】
多孔質粒子は、有機系光エネルギー線吸収剤を取り込むことができる担体（基体）である。
【００３５】
多孔質粒子の比表面積は、例えば、１５０ｍ２／ｇ以上、好ましくは、２００ｍ２／ｇ以上、２３０ｍ２／ｇ以上、より好ましくは、３００ｍ２／ｇ以上であり、また、１０００ｍ２／ｇ以下である。多孔質粒子の比表面積は、ＢＥＴ法（窒素吸着法）に準拠して測定される。多孔質粒子の細孔径の平均は、例えば、１ｎｍ以上、例えば、１００ｎｍ以下である。
【００３６】
多孔質粒子の外形形状は、特に限定されず、例えば、略球状、略板状（葉片状）、略針状、略多面体状（四面体、６面体（立方体など）など）などが挙げられ、好ましくは、優れた伸展性を得る観点から、略球状、略板状が挙げられる。
【００３７】
また、多孔質粒子は、表面に孔を有しており、かかる孔が外部と内部とを連絡し、そして、内部が中空である中空球状粒子を含むことができる。
【００３８】
多孔質粒子の最大長さの平均値（あるいは平均粒子径）は、例えば、０．５μｍ以上、好ましくは、１μｍ以上、より好ましくは、２μｍ以上であり、また、例えば、５０μｍ以下、好ましくは、２０μｍ以下、より好ましくは、１０μｍ以下である。多孔質粒子の最大長さの平均値は、レーザー回折法で測定するメジアン径として得られる。多孔質粒子の最大長さの平均値が上記した下限以上、上限以下であれば、化粧料添加剤を化粧料に添加して、化粧料の基本性能が損なわれない。
【００３９】
多孔質粒子は、特に限定されず、例えば、無機粒子、有機粒子、それらの複合粒子などが挙げられる。これらは、単独使用または併用することができる。
【００４０】
多孔質粒子として、好ましくは、無機粒子、有機粒子が挙げられる。
【００４１】
次に、無機粒子および有機粒子を順に説明する。
【００４２】
無機粒子としては、例えば、シリカ系粒子（シリカ粒子、シリカアルミナ粒子など）、窒化ホウ素粒子、酸化マグネシム粒子、セリサイト粒子、マイカ粒子、硫酸バリウム粒子、タルク粒子、炭酸カルシウム粒子などが挙げられる。無機粒子として、好ましくは、シリカ系粒子が挙げられる。無機粒子がシリカ系粒子であれば、多孔質粒子の表面に存在するヒドロキシル基（具体的には、シラノール基）が、硬化物と化学結合することができる。なお、シリカ系粒子は、その材料が、シリカを含むシリカ系材料であって、シリカ粒子、また、シリカを構成単位として含むシリカ含有複合酸化物粒子（具体的には、シリカアルミナ粒子など）などが挙げられる。
【００４３】
シリカ系粒子としては、沈降法シリカ、ゲル法シリカなどの湿式法シリカが挙げられる。また、シリカ系粒子として、例えば、特開平９−２９５８０８に記載される板状シリカ粒子（板状劈開性シリカ粒子）、例えば、特開平５−１９３９２７に記載される球状シリカ粒子例えば、中空球状シリカ粒子などが挙げられる。
【００４４】
なお、シリカ系粒子は、シリカ粒子と、酸化マグネシウム粒子などの弱塩基性酸化物粒子との粒子内で混合された組成物（粒子内混合物）を含むこともできる。シリカ系粒子が粒子内組成物である場合において、シリカ粒子の粒子内組成物における含有割合は、例えば、５０質量％超過、好ましくは、５５質量％以上であり、また、例えば、９９質量％以下、好ましくは、９０質量％以下である。
【００４５】
無機粒子の吸油量は、例えば、８０ｍＬ／１００ｇ以上、好ましくは、１００ｍＬ／１００ｇ以上、より好ましくは、１２０ｍＬ／１００ｇ以上、さらに好ましくは、１４０ｍＬ／１００ｇ以上、とりわけ好ましくは、１５０ｍＬ／１００ｇ以上であり、また、例えば、５００ｍＬ／１００ｇ以下である。無機粒子の吸油量は、ＪＩＳ  Ｋ  ５１０１−１３−２に準拠して測定される。
【００４６】
無機粒子の吸油量が上記した下限以上であれば、第１の製造方法の第１工程（後述）の１段階法（後述）では、無機粒子が取り込める有機系光エネルギー線吸収剤およびシリコーン組成物の総容積を十分に確保でき、第２の製造方法の第３工程（後述）の１段階法（後述）では、無機粒子が取り込める有機系光エネルギー線吸収剤およびシリカ系組成物を含む混合液の総容積を十分に確保できる。また、第１および第２の製造方法の２段階法の第１段階目において、無機粒子が取り込める有機系光エネルギー線吸収剤および溶媒を含有する有機系光エネルギー線吸収剤液の総容積を十分に確保できる。そのため、化粧料添加剤で要求される有機系光エネルギー線吸収剤性能（ＳＰＦ、ＰＡなど）を発揮できるレベルの有機系光エネルギー線吸収剤の量を確保でき、さらには、かかる有機系光エネルギー線吸収剤を確実に封止できる硬化物の量も確保できる。
【００４７】
無機粒子の屈折率は、例えば、１．３以上、好ましくは、１．４以上であり、また、例えば、１．６以下、好ましくは、１．５以下である。
【００４８】
とりわけ、シリカ系粒子の屈折率は、例えば、１．４以上、例えば、１．５以下である一方、疎水性有機系光エネルギー線吸収剤（具体的には、疎水性有機系紫外線吸収剤））（後述）の屈折率は、例えば、１．５以上である。具体的には、疎水性有機系光エネルギー線吸収剤の一例であるＥＨＭＣ（後述）の屈折率は１．５５である。つまり、シリカ系粒子の屈折率の上限は、好ましくは、疎水性有機系光エネルギー線吸収剤の屈折率の下限未満である。この場合には、シリカ系粒子および有機系光エネルギー線吸収剤（ＥＨＭＣ）の複合体の屈折率はシリカ系粒子の屈折率より高くなり、両者界面での光拡散が起こる。従って、シリカ系粒子中に疎水性有機系光エネルギー線吸収剤が硬化物によって封止された体質顔料（化粧料添加剤）は、多孔質シリカのみの体質顔料よりヘイズが高くなり、優れた皺隠し効果が期待される。屈折率は、例えば、液浸法で測定される。
【００４９】
有機粒子としては、例えば、生分解性を有する生分解性粒子、例えば、生分解性を有しない非生分解性粒子（具体的には、アクリル樹脂粒子、ポリエチレン粒子など）が挙げられる。これらは、単独使用または併用することができる。好ましくは、環境負荷を低減する観点から、生分解性粒子が挙げられる。
【００５０】
生分解性粒子としては、例えば、セルロール系粒子、ポリ乳酸粒子、ポリカプロラクトン、ポリヒドロキシ酪酸などが挙げられる。好ましくは、セルロール系粒子が挙げられる。
【００５１】
セルロール系粒子としては、例えば、セルロース粒子、セルロースエステル粒子、セルロースエーテル粒子（メチルセルロース、エチルセルロース、カルボキシメチルセルロースなど、セルロースのヒドロキシル基の一部または全部がエーテル化されたエーテル化合物）などが挙げられ、好ましくは、セルロース粒子、セルロースエステル粒子が挙げられる。
【００５２】
セルロースエステル粒子としては、例えば、酢酸セルロース（アセチルセルロースあるいはセルロースアセテート）、プロピオン酸セルロース、酪酸セルロース、硫酸セルロース、ニトロセルロース、リン酸セルロースなど、セルロースのヒドロキシル基の一部または全部がエステル化されたエステル化合物が挙げられる。好ましくは、アセチル基を分子中に少なくとも１つ含むアセチル系セルロースが挙げられる。
【００５３】
アセチル系セルロースとしては、セルロースモノアセテート、セルロースジアセテート、セルローストリアセテート、セルロースアセテートプロピオネートなどが挙げられる。
【００５４】
有機粒子の吸油量は、例えば、８０ｍＬ／１００ｇ以上、好ましくは、１００ｍＬ／１００ｇ以上、より好ましくは、１２０ｍＬ／１００ｇ以上、さらに好ましくは、１４０ｍＬ／１００ｇ以上、とりわけ好ましくは、１５０ｍＬ／１００ｇ以上であり、また、例えば、５００ｍＬ／１００ｇ以下である。有機粒子の吸油量は、ＪＩＳ  Ｋ  ５１０１−１３−２に準拠して測定される。
【００５５】
有機粒子の吸油量が上記した下限以上であれば、第１の製造方法の第１工程（後述）の１段階法（後述）では、無機粒子が取り込める有機系光エネルギー線吸収剤およびシリコーン組成物の総容積を十分に確保でき、第２の製造方法の第３工程（後述）の１段階法（後述）では、無機粒子が取り込める有機系光エネルギー線吸収剤およびシリカ系組成物を含む混合液総容積を十分に確保できる。また、第１および第２の製造方法の２段階法の第１段階目において、無機粒子が取り込める有機系光エネルギー線吸収剤および溶媒を含有する有機系光エネルギー線吸収剤液の総容積を十分に確保できる。そのため、化粧料添加剤で要求される有機系光エネルギー線吸収剤性能（ＳＰＦ、ＰＡなど）を発揮できるレベルの有機系光エネルギー線吸収剤の量を確保でき、さらには、かかる有機系光エネルギー線吸収剤を確実に封止できる硬化物の量も確保できる。
【００５６】
多孔質粒子の化粧料添加剤における割合は、例えば、２０質量％以上、好ましくは、３５質量％以上であり、また、例えば、７５質量％以下、好ましくは、５０質量％以下である。
【００５７】
有機系光エネルギー線吸収剤は、多孔質粒子の細孔内に取り込まれている。有機系光エネルギー線吸収剤は、光エネルギー線を吸収して、皮膚に直接照射される光エネルギー線の量を低減する。
【００５８】
有機系光エネルギー線吸収剤の対象は、例えば、紫外線（ＵＶＡ（長波長側紫外線）、ＵＶＢ（短波長側紫外線）などを含む）、青色光線（ブルーライト）、近赤外線などを含む。有機系光エネルギー線吸収剤としては、有機系紫外線吸収剤、有機系青色光線吸収剤（ブルーライト吸収剤）、有機系近赤外線吸収剤などが挙げられる。有機系光エネルギー線吸収剤は、単独使用または併用することができる。
【００５９】
有機系光エネルギー線吸収剤として、好ましくは、有機系紫外線吸収剤が挙げられる。
【００６０】
また、有機系光エネルギー線吸収剤としては、疎水性有機系光エネルギー線吸収剤、親水性有機系光エネルギー線吸収剤が挙げられる。
【００６１】
疎水性有機系光エネルギー線吸収剤としては、例えば、ｐ−メトキシ桂皮酸イソペンチル、４−メトキシ桂皮酸２−エチルヘキシル、メトキシ桂皮酸エチルヘキシル（ＥＨＭＣ）などの桂皮酸化合物（ＵＶＢ吸収剤）、例えば、ｔ−ブチルメトキシジベンゾイルメタン（アボベンゾン）などのジベンゾイルメタン化合物（ＵＶＡ吸収剤）などが挙げられる。さらに、疎水性有機系光エネルギー線吸収剤としては、例えば、パラアミノ安息香酸グリセリル、パラアミノジメチルアミノ安息香酸２−エチルヘキシル、ジエチルアミノヒドロキシベンゾイル安息香酸ヘキシルなどの安息香酸エステル化合物、例えば、サリチル酸エチルヘキシル、サリチル酸ホモメンチルなどのサリチル酸エステル化合物、例えば、ジヒドロキシベンゾフェノン、テトラヒドロキシベンゾフェノン、２−ヒドロキシ−４−メトキシベンゾフェノン、ジヒドロキシジメトキシベンゾフェノンなどのベンゾフェノン化合物などが挙げられ、さらには、アントラニル酸メンチル、２−シアノ−３，３−ジフェニルプロパ−２−エン酸２−エチルヘキシルエステル（オルトクレリン）なども挙げられる。
【００６２】
ジベンゾイルメタン化合物は、βジケトン構造を有することから、シリコーン組成物に含まれる金属アルコキシドや、金属錯体を構成する金属が、ジベンゾイルメタン化合物と錯体化合物を形成するため、青色光線を吸収できる。そのため、疎水性有機系光エネルギー線吸収剤は、少なくともジベンゾイルメタン化合物を含むことが好適である。
【００６３】
親水性有機系光エネルギー線吸収剤としては、例えば、フェニルベンゾイミダゾールスルホン酸などのベンゾイミダゾールスルホン酸化合物（ＵＶＢ吸収剤）などが挙げられる。
【００６４】
有機系光エネルギー線吸収剤として、好ましくは、疎水性有機系光エネルギー線吸収剤が挙げられる。有機系光エネルギー線吸収剤が疎水性有機系光エネルギー線吸収剤であれば、後述する１段階法および２段階法のいずれを用いても、有機系光エネルギー線吸収剤を多孔質粒子に簡便に担持させることができる。換言すれば、親水性有機系光エネルギー線吸収剤は、２段階法を採用せざるを得ず、化粧料添加剤の製造方法の製造工数が多いことから、不利となる場合がある。
【００６５】
なお、疎水性有機系光エネルギー線吸収剤の屈折率は、例えば、１．５以上である。
【００６６】
なお、有機系光エネルギー線吸収剤として、好ましくは、ＵＶＢ吸収剤単独、ＵＶＡ吸収剤およびＵＶＢ吸収剤の併用が挙げられ、より好ましくは、ＵＶＡ吸収剤およびＵＶＢ吸収剤の併用が挙げられる。
【００６７】
有機系光エネルギー線吸収剤の質量部数は、多孔質粒子１００質量部に対して、例えば、５０質量部以上、好ましくは、７０質量部以上であり、また、例えば、１５０質量部以下、好ましくは、１００質量部以下、より好ましくは、９０質量部以下、さらに好ましくは、８０質量部以下である。
【００６８】
有機系光エネルギー線吸収剤の化粧料添加剤における含有割合は、例えば、２０質量％以上、好ましくは、３０質量％以上、さらに好ましくは、４０質量％以上であり、また、例えば、７０質量％以下、好ましくは、６０質量％以下、より好ましくは、５０質量％以下である。
【００６９】
有機系光エネルギー線吸収剤の含有割合が上記した下限以上であれば、化粧料添加剤を含有する化粧料が光エネルギー線吸収剤効果を有効に発現することができる。
【００７０】
また、有機系光エネルギー線吸収剤として、ＵＶＡ吸収剤およびＵＶＢ吸収剤が併用される場合には、ＵＶＡ吸収剤およびＵＶＢ吸収剤の総量に対するＵＶＢ吸収剤の割合が、例えば、５０質量％以上、好ましくは、７０質量％以上であり、また、例えば、９５質量％以下、好ましくは、９０質量％以下である。
【００７１】
硬化物は、多孔質粒子に取り込まれた有機系光エネルギー線吸収剤を封止している。硬化物は、多孔質粒子の細孔における内表面に担持された有機系光エネルギー線吸収剤を多孔質粒子に対して封止している。また、硬化物は、有機系光エネルギー線吸収剤を硬化物中に分散させながら、それらが多孔質粒子の細孔に取り込まれていてもよい。これらの態様は、後で詳述するが、図３、図５および図７で例示される。
【００７２】
また、この硬化物は、シリコーン組成物の硬化物（シリコーン硬化物という場合がある。）であれば、多孔質粒子を疎水化して、多孔質粒子の表面自由エネルギーを低下させる。
【００７３】
また、この硬化物は、シリカ系化合物の硬化物（シリカ系硬化物という場合がある。）であれば、マイクロプラスチックの発生を抑制でき、環境負荷を低減できる。
【００７４】
また、硬化物は、多孔質粒子の外表面を被覆する被膜として形成されていてもよい。このような態様は、後で詳述するが、図４、図６および図８で例示される。
【００７５】
有機系光エネルギー線吸収剤を封止する硬化物は、多孔質粒子がシリカ系粒子またはセルロース系粒子であれば、好ましくは、多孔質粒子の表面に存在するヒドロキシル基と化学結合している。
【００７６】
硬化物は、ケイ素を含有する。具体的には、硬化物としては、例えば、シリコーン組成物の硬化物、シリカ系化合物の硬化物が挙げられる。これらは、単独使用または併用することができる。
【００７７】
マイクロプラスチックの発生を抑制でき、環境負荷を低減する観点からは、好ましくは、シリカ系化合物の硬化物（シリカ系硬化物）が挙げられる。
【００７８】
一方、優れた伸展性および優れた撥水性を得る観点からは、好ましくは、シリコーン組成物の硬化物が挙げられる。
【００７９】
なお、化粧料添加剤は、撥水性に優れれば、ユーザーに良好な触感を与える。また、化粧料添加剤を疎水性の化粧料基剤に配合するときに、分散性に優れる。
【００８０】
シリコーン組成物は、加水分解して、縮合反応して、シリコーン硬化物を生成する。シリコーン組成物は、第１オリゴマーを含有する。
【００８１】
第１オリゴマーは、シリコーン組成物における必須の硬化成分である。第１オリゴマーは、第２オリゴマーとシリコーンオイルとを含有するシリコーン組成物中においては、第２オリゴマーとシリコーンオイルとに対する両親媒性の性質を有するので、硬化時に表層に層分離（あるいは相分離）したシリコーンオイルとシロキサンマトリクスとの界面を安定化させてシリコーン硬化物の非粘着性を発現させる役割を担う。それによって、化粧料添加剤の滑り性を向上させ、これによって、化粧料添加剤の伸展性を向上させる。第１オリゴマーは、シリコーン硬化物において、任意的に配合される第２オリゴマーとともにシロキサンマトリックスを形成する。
【００８２】
また、第１オリゴマーは、シリコーン組成物が第２オリゴマーおよびシリコーンオイルを含有しない場合であっても、第１オリゴマーの硬化物が、次に説明する−ＳｉＲ２Ｏ−がシリコーン硬化物の表面に配向して、シリコーン硬化物の非粘着性を発現させる。
【００８３】
第１オリゴマーは、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットと、ＲＯ基（Ｒは、１価の飽和炭化水素基を示す。）を含有するＲＯ基含有シロキサンユニットとを含有する。
【００８４】
１価の飽和炭化水素基としては、例えば、アルキル基が挙げられる。アルキル基としては、例えば、メチル、エチル、ｎ−プロピル、ｉｓｏ−プロピル、ｎ−ブチル、ｓｅｃ−ブチル、ｉｓｏ−ブチル、ｔｅｒｔ−ブチル、ｎ−ペンチル、ｉｓｏ−ペンチル、ｎ−ヘキシル、ｉｓｏ−ヘキシルなどの炭素数１〜６のアルキル基が挙げられる。好ましくは、メチルである。
【００８５】
１価の芳香族炭化水素基としては、例えば、アリール基が挙げられる。アリール基としては、例えば、フェニル、ナフチルなどの炭素数６〜１０のアリール基が挙げられる。好ましくは、フェニルである。
【００８６】
また、１価の炭化水素基としては、好ましくは、メチルおよび／またはフェニルが挙げられ、より好ましくは、メチルである。
【００８７】
−ＳｉＲ２Ｏ−で示されるシロキサンユニットは、反応時に、直鎖シロキサン結合を硬化体に導入するための直鎖シロキシユニットである。−ＳｉＲ２Ｏ−で示されるシロキサンユニットとして、好ましくは、ジアルキルシロキサンユニット、アルキルアリールシロキサンユニットが挙げられる。
【００８８】
ジアルキルシロキサンユニットとしては、好ましくは、ジメチルシロキサンユニットが挙げられる。
【００８９】
アルキルアリールシロキサンユニットとしては、好ましくは、メチルフェニルシロキサンユニットが挙げられる。
【００９０】
ＲＯ基として、例えば、アルコキシ基、アリールオキシ基が挙げられ、好ましくは、アルコキシ基が挙げられ、より好ましくは、メトキシである。
【００９１】
具体的には、第１オリゴマーは、下記式（１）で示されるユニットＩ〜Ｖを構成単位として含有するシロキサンオリゴマーである。
【００９２】
【化１】
2020075582.tif 000003
【００９３】
（式中、Ｒ１〜Ｒ６は、互いに同一または相異なってもよく、１価の飽和炭化水素基および１価の芳香族炭化水素基からなる群から選ばれる少なくとも１つの１価の炭化水素基を示す。式中、Ｒ７〜Ｒ９は、互いに同一または相異なってもよく、１価の飽和炭化水素基を示す。Ｘは、シロキサンユニットである。）
Ｒ１〜Ｒ６で示され、１価の飽和炭化水素基および１価の芳香族炭化水素基からなる群から選ばれる少なくとも１つの１価の炭化水素基としては、上記Ｒと同様の１価の炭化水素基が挙げられる。Ｒ７〜Ｒ９で示される１価の炭化水素基としては、上記ＲＯで例示した、１価の飽和炭化水素基が挙げられる。
【００９４】
第１オリゴマーにおいて、ユニットＩは、ＲＯ基含有シロキサンユニットである。ａは、ユニットＩにおいて、ケイ素原子に結合するＲ７Ｏ基の数を意味し、例えば、１または２、好ましくは、２である。その場合には、ユニットＩにおいて、ケイ素原子に結合するＲｌで示される１価の炭化水素基の数（３−ａ）は、好ましくは、１（＝３−２）である。
【００９５】
ユニットＩにおいて、Ｓｉ−Ｏ−における酸素原子は、次に説明するユニットＩＩ〜ユニットＩＶのうち、いずれかのケイ素原子に結合している。これにより、このユニットＩのＳｉ−Ｏ−は、第１オリゴマーにおいて、シロキサン結合を構成する。また、ユニットＩは、第１オリゴマーにおける分子末端ユニットである。
【００９６】
ユニットＩＩは、ＲＯ基含有シロキサンユニットである。また、ユニットＩＩは、反応時に３次元化の起点となる分岐シロキシユニットである。ユニットＩＩの数は、特に限定されず、例えば、２以上、好ましくは、３以上であり、また、例えば、２０以下、好ましくは、１３以下の整数である。
【００９７】
ユニットＩＩＩは、ケイ素原子に結合する２つの酸素原子を有するシロキサンユニットである。ユニットＩＩＩは、分岐シロキシユニットである。また、ユニットＩＩＩは、ＲＯ基を含有してもよい。
【００９８】
Ｘで示されるシロキサンユニットとしては、例えば、下記式（２）で示されるユニットＶＩ単独、ユニットＩＩおよびユニットＩの組合せ（ユニットＩＩを介して末端にユニットＩを有する場合）、ユニットＩＩおよびユニットＶの組合せ（ユニットＩＩを介して末端にユニットＶを有する場合）、ユニットＩＩおよびユニットＶＩ（ユニットＩＩを介して末端にユニットＶＩを有する場合）の組合せが挙げられる。
【００９９】
ユニットＶＩとしては、下記式（２）で示される環状シロキサンユニットが挙げられる。
【０１００】
【化２】
2020075582.tif 000004
【０１０１】
（式中、ｃは、２以上の整数である。Ｚ１は、上記したＲで示される１価の炭化水素基またはＲＯ基である。）
Ｚ１で示される１価の炭化水素基およびＲＯ基は、上記と同様である。
【０１０２】
ユニットＩＩＩの数は、特に限定されず、例えば、２以上であり、また、例えば、１０以下、好ましくは、６以下の整数である。
【０１０３】
ユニットＩＶは、上記−ＳｉＲ２Ｏ−で示されるシロキサンユニットである。ユニットＩＶは、直鎖シロキシユニットである。ユニットＩＶの数は、例えば、１以上、好ましくは、２以上であり、また、２０以下、好ましくは、６以下の整数である。
【０１０４】
ユニットＶは、ＲＯ基含有シロキサンユニットである。ユニットＶにおけるケイ素原子は、ユニットＩＩ〜ユニットＩＶのうち、いずれかの酸素原子に結合する。これにより、ユニットＶにおけるケイ素原子は、第１オリゴマーにおいてシロキサン結合を構成する。また、ユニットＶは、第１オリゴマーにおける分子末端ユニットである。
【０１０５】
ｂは、ユニットＶにおいて、ケイ素原子に結合するＯＲ９基の数を意味し、例えば、１または２、好ましくは、２である。その場合には、ユニットＶにおいてケイ素原子に結合するＲ６で示されるｌ価の炭化水素基の数（３−ｅ）は、好ましくは、１（＝３−２）である。
【０１０６】
上記した各ユニットおよびその数は、１Ｈ−ＮＭＲおよび２９Ｓｉ−ＮＭＲによって特定される。
【０１０７】
また、第１オリゴマーを、下記の平均組成式（Ａ）で示すこともできる。
【０１０８】
平均組成式（Ａ）：
ＲｐαＳｉ（ＯＲｑ）βＯ（４−α−β）                  （Ａ）
（式中、ＲｐおよびＲｑは、互いに同一または相異なっていてもよい。Ｒｐは、１価の飽和炭化水素基および１価の芳香族炭化水素基からなる群から選ばれる少なくとも１つの１価の炭化水素基を示す。Ｒｑは、１価の飽和炭化水素基を示す。αは、その平均値が０．４０〜１．７０の範囲内にある値を示す。βは、平均組成式（Ａ）中におけるケイ素原子に結合したＯＲｑの比率が５質量％以上４０質量％未満になる値を示す。）
平均組成式（Ａ）中、Ｒｐとしては、上記した一般式（１）中のＲｌ〜Ｒ６と同様の１価の炭化水素基が挙げられ、Ｒｑとしては、上記した一般式（１）中のＲ７〜Ｒ９と同様の１価の飽和炭化水素基が挙げられる。
【０１０９】
また、平均組成式（Ａ）中のβは、平均組成式（Ａ）中におけるケイ素原子に結合したＯＲｑの比率が、例えば、１０質量％以上、好ましくは、２０質量％以上、また、例えば、３５質量％以下、好ましくは、３０質量％以下になる値である。
【０１１０】
第１オリゴマーとしては、例えば、式（１）におけるＲ１〜Ｒ９がアルキルであり、ジアルキルシロキサンユニットを含有する、ジアルキルシロキサンユニット含有オリゴマー、例えば、式（１）におけるＲ１〜Ｒ６がアルキルおよびアリールであり、Ｒ７〜Ｒ９がアルキルであるアルキルアリールシロキサンユニットを含有する、アルキルアリールシロキサンユニット含有オリゴマーが挙げられる。ジアルキルシロキサンユニット含有オリゴマーは、アルキルアリールシロキサンユニットを含有しない。一方、アルキルアリールシロキサンユニット含有オリゴマーは、ジアルキルシロキサンユニットをさらに含有してもよい。
【０１１１】
より具体的には、ジアルキルシロキサンユニット含有オリゴマーとしては、好ましくは、式（１）におけるＲ１〜Ｒ９がメチルであり、ジメチルシロキサンユニットを含有する、ジメチルシロキサンユニット含有オリゴマーが挙げられる。ジメチルシロキサンユニット含有オリゴマーは、例えば、メチルトリメトキシシランおよびジメチルジメトキシシランから生成される。
【０１１２】
アルキルアリールシロキサンユニット含有オリゴマーとしては、好ましくは、式（１）におけるＲ１〜Ｒ６がメチルおよびフェニルであり、Ｒ７〜Ｒ９がメチルであり、メチルフェニルシロキサンユニットを含有する、メチルフェニルシロキサンユニット含有オリゴマーが挙げられる。メチルフェニルシロキサンユニット含有オリゴマーは、ジメチルシロキサンユニットをさらに含有してもよい。メチルフェニルシロキサンユニット含有オリゴマーは、例えば、メチルフェニルジメトキシシランおよびメチルトリメトキシシランから生成される。
【０１１３】
第１オリゴマーの分子量は、例えば、５００以上、好ましくは、１０００以上であり、また、例えば、３０００以下、好ましくは、２０００以下である。
【０１１４】
第１オリゴマーは、市販品が用いられる。例えば、Ｘ−４０−９２５０（式（１）中、ユニットＩＩの数が８、ユニットＩＩＩの数が４、ユニットＩＶの数が４であり、Ｒ１〜Ｒ９がメチルであるジメチルシロキサンユニット含有オリゴマー、信越化学工業社製）などが例示される。
【０１１５】
シリコーン組成物における第１オリゴマーの割合は、例えば、１質量％以上、好ましくは、２質量％以上、より好ましくは、３質量％以上、さらに好ましくは、５質量％以上、とりわけ好ましくは、６質量％以上であり、また、例えば、５０質量％未満、好ましくは、４５質量％以下、より好ましくは、４０質量％以下、さらに好ましくは、３０質量％以下、とりわけ好ましくは、２０質量％以下、もっとも好ましくは、１５質量％以下である。
【０１１６】
シリコーン組成物は、好ましくは、第２オリゴマーをさらに含有する。
【０１１７】
第２オリゴマーは、シリコーン組成物に任意的に配合される硬化成分である。第２オリゴマーは、硬化時には、任意的に配合されるシリコーンオイルを表層に層分離（あるいは相分離）させて硬化物の非粘着性を発現させる役割を担う。第２オリゴマーは、−ＳｉＲ２Ｏ−（２つのＲは、互いに同一または相異なってもよく、それぞれ、１価の飽和炭化水素基および１価の芳香族炭化水素基からなる群から選ばれる少なくとも１つの１価の炭化水素基を示す。）で示されるシロキサンユニットを含有せず、ＲＯ基（Ｒは、１価の飽和炭化水素基を示す。）を含有するＲＯ基含有シロキサンユニットを含有する。
【０１１８】
１価の炭化水素基およびＲＯ基は、上記した第１オリゴマーと同様の１価の炭化水素基およびＲＯ基が挙げられる。
【０１１９】
第２オリゴマーに含有されず、−ＳｉＲ２Ｏ−で示されるシロキサンユニットは、第１オリゴマーに含有される直鎖シロキシユニットである。
【０１２０】
具体的には、第２オリゴマーは、下記式（３）で示されるユニットＸＩ〜ＸＩＶを構成単位として含有するシロキサンオリゴマーである。
【０１２１】
【化３】
2020075582.tif 000005
【０１２２】
（式中、Ｒｌｌ〜Ｒ１４は、互いに同一または相異なってもよく、１価の飽和炭化水素基および１価の芳香族炭化水素基からなる群から選ばれる少なくとも１つの１価の炭化水素基を示す。Ｒ１５〜Ｒ１７は、１価の飽和炭化水素基を示す。Ｙは、シロキサンユニットである。）
Ｒｌｌ〜Ｒ１４で示される１価の炭化水素基としては、上記Ｒと同様の１価の炭化水素基が挙げられる。Ｒ１５〜Ｒ１７で示される１価の飽和炭化水素基としては、上記Ｒと同様の１価の飽和炭化水素基が挙げられる。
【０１２３】
第２オリゴマーにおいて、ユニットＸＩは、ＲＯ基含有シロキサンユニットである。ｄは、ユニットＸＩにおいてケイ素原子に結合するＲ１５Ｏ基の数を意味し、好ましくは、２である。その場合には、ユニットＸＩにおいてケイ素原子に結合するＲｌｌで示される１価の炭化水素基の数（３−ｄ）は、好ましくは、１（＝３−２）である。
【０１２４】
ユニットＸＩにおける酸素原子は、次に説明するユニットＸＩＩまたはユニットＸＩＩＩのケイ素原子に結合している。これにより、このユニットＸＩのＳｉ−Ｏ−は、第２オリゴマーにおいて、シロキサン結合を構成する。また、ユニットＸＩは、第２オリゴマーにおける分子末端ユニットである。
【０１２５】
ユニットＸＩＩは、ＲＯ基含有シロキサンユニットである。ユニットＸＩＩは、分岐シロキシユニットである。ユニットＸＩＩの数は、特に限定されず、例えば、２以上、好ましくは、３以上であり、また、例えば、２０以下、好ましくは、１７以下の整数である。
【０１２６】
ユニットＸＩＩＩは、ケイ素原子に結合する２つの酸素原子を有するシロキサンユニットである。ユニットＸＩＩＩは、分岐シロキシユニットである。また、ユニットＸＩＩＩはＲＯ基を含有してもよい。
【０１２７】
Ｙで示されるシロキサンユニットとしては、例えば、下記式（３）で示されるユニットＸＶ単独、ユニットＸＩＩおよびユニットＸＩの組合せ（ユニットＸＩＩを介して末端にユニットＸＩを有する場合）、ユニットＸＩＩおよびユニットＸＩＶの組合せ（ユニットＸＩＩを介して末端にユニットＸＩＶを有する場合）、ユニットＸＩＩおよびユニットＸＶ（ユニットＸＩＩを介して末端にユニットＸＶを有する場合）の組合せが挙げられる。
【０１２８】
ユニットＸＶとしては、下記式（４）で示される環状シロキサンユニットが挙げられる。
【０１２９】
【化４】
2020075582.tif 000006
【０１３０】
（式中、ｆは、２以上の整数である。Ｚ２は、上記した１価の炭化水素基またはＲＯ基である。）
Ｚ２で示される１価の炭化水素基およびＲＯ基は、上記と同様である。
【０１３１】
ユニットＸＩＩＩの数は、特に限定されず、例えば、２以上、好ましくは、３以上であり、また、例えば、１８以下、好ましくは、１５以下の整数である。
【０１３２】
ユニットＸＩＶにおけるケイ素原子は、ユニットＸＩＩまたはユニットＸＩＩＩにおける酸素原子に結合する。これにより、ユニットＸＩＶにおけるケイ素原子は第２オリゴマーにおいて、シロキサン結合を構成する。また、ユニットＸＩＶは第２オリゴマーにおける分子末端ユニットである。
【０１３３】
ユニットＸＩＶにおいて、ケイ素原子に結合するＯＲ１７基の数は、例えば、１または２、好ましくは、２である。その場合には、ユニットＸＩＶにおいて、ケイ素原子に結合するＲ１４で示される１価の炭化水素基の数（３―ｅ）は、好ましくは、１（＝３−２）である。
【０１３４】
上記した各ユニットおよびその数は、ｌＨ−ＮＭＲおよび２９Ｓｉ−ＮＭＲによって、特定される。
【０１３５】
また、第２オリゴマーを、下記の平均組成式（Ｂ）で示すこともできる。
【０１３６】
平均組成式（Ｂ）：
ＲｔγＳｉ（ＯＲｓ）δＯ（４−γ−δ）                        （Ｂ）
（式中、ＲｔおよびＲｓは、互いに同一または相異なっていてもよい。Ｒｔは、１価の飽和炭化水素基および１価の芳香族炭化水素基からなる群から選ばれる少なくとも１つの１価の炭化水素基を示す。Ｒｓは、１価の飽和炭化水素基を示す。γは、その平均値が０．４０〜１．７０の範囲内にある値を示す。δは、平均組成式（Ｂ）中におけるケイ素原子に結合したＯＲｓの比率が５質量％以上４０質量％未満になる値を示す。）
平均組成式（Ｂ）中、Ｒｔとしては、上記した一般式（３）中のＲ１１〜Ｒ１４と同一の１価の炭化水素基が挙げられ、Ｒｓとしては上記した一般式（３）中のＲ１５〜Ｒ１７と同一の１価の飽和炭化水素基が挙げられる。
【０１３７】
また、平均組成式（Ｂ）中のδは平均組成式（Ｂ）中におけるケイ素原子に結合したＯＲＳの比率が、例えば、１０質量％以上、好ましくは、２０質量％以上、また、例えば、３５質量％以下になる値である。
【０１３８】
具体的には、第２オリゴマーは、例えば、−ＳｉＲ２Ｏ−で示される直鎖シロキシユニットを含有せず、式（３）におけるＲ１１〜Ｒ１７がアルキルである、直鎖シロキシユニット不含−アルキル系オリゴマー、例えば、−ＳｉＲ２Ｏ−で示される直鎖シロキシユニットを含有せず、Ｒ１１〜Ｒ１４がアルキルおよびアリールであり、式（３）におけるＲ１５〜Ｒ１７がアルキルである直鎖シロキシユニット不含−アルキルアリール系オリゴマーなどが挙げられる。直鎖シロキシユニット不含−アルキル系オリゴマーは、アルキルアリールシロキサンユニットを含有しない。
【０１３９】
より具体的には、直鎖シロキシユニット不含−アルキル系オリゴマーとしては、好ましくは、式（３）におけるＲ１１〜Ｒ１７がメチルである、直鎖シロキシユニット不含−メチル系オリゴマーが挙げられる。直鎖シロキシユニット不含−メチル系オリゴマーは、例えば、メチルトリメトキシシランから生成される。
【０１４０】
直鎖シロキシユニット不含−アルキルアリール系オリゴマーとしては、式（３）におけるＲ１１〜Ｒ１４がメチルおよびフェニルであって、Ｒ１５〜Ｒ１７がメチルである、直鎖シロキシユニット不含−メチルフェニル系オリゴマーなどが挙げられる。直鎖シロキシユニット不含−メチルフェニル系オリゴマーは、例えば、フェニルトリメトキシシランとメチルトリメトキシシランとから生成される。
【０１４１】
第２オリゴマーの分子量は、例えば、５００以上、好ましくは、１０００以上であり、また、例えば、４０００以下、好ましくは、３０００以下である。
【０１４２】
第２オリゴマーは市販品が用いられる。例えば、ＫＣ−８９（信越化学工業社製）、ＫＲ−５１５（信越化学工業社製）、ＫＲ−５００（式（３）中、ユニットＸＩＩの数が１０、ユニットＸＩＩＩの数が４である直鎖シロキシユニット不含−メチル系オリゴマー、信越化学工業社製）、Ｘ−４０−９２２５（式（３）中、ユニットＸＩＩの数が１２、ユニットＸＩＩＩが１０である直鎖シロキシユニット不含−メチル系オリゴマー、信越化学工業社製）、ＵＳ−ＳＧ２４０３（東レ・ダウコーニング社製）、ＫＲ−４０１Ｎ（式（３）中、Ｒ１１〜Ｒ１４がメチルおよびフェニル、Ｒ１５〜Ｒ１７がメチルである直鎖シロキシユニット不含−メチルフェニル系オリゴマー）などが例示できる。
【０１４３】
シリコーン組成物における第２オリゴマーの割合は、例えば、１０質量％以上、好ましくは、１５質量％以上、より好ましくは、２０質量％以上、さらに好ましくは、２５質量％以上、とりわけ好ましくは、３０質量％以上であり、また、例えば、５０質量％未満、好ましくは、４５質量％以下である。
【０１４４】
第２オリゴマーに対する第１オリゴマーの割合（第１オリゴマー／第２オリゴマー：質量比）は、例えば、０．１５以上、好ましくは、０．１６以上、より好ましくは、０．１８以上、さらに好ましくは、０．２０以上、より好ましくは、０．２２以上である。また、第２オリゴマーに対する第１オリゴマーの割合（第１オリゴマー／第２オリゴマー：質量比）は、例えば、１０以下、好ましくは、９以下、より好ましくは、７以下、さらに好ましくは、５以下、とりわけ好ましくは、２以下、さらには、１．０以下、さらには、０．５以下である。
【０１４５】
シリコーン組成物における第１オリゴマーおよび第２オリゴマー（硬化成分）の総量の割合は、例えば、２０質量％以上、好ましくは、２５質量％以上、より好ましくは、３０質量％以上である。上記した総量の割合が上記した下限以上であれば、シリコーン硬化物を確実に形成できる。シリコーン組成物における第１オリゴマーおよび第２オリゴマー（硬化成分）の総量の割合は、例えば、７５質量％以下、好ましくは、６５質量％以下、より好ましくは、５５質量％以下、さらに好ましくは、５０質量％以下である。上記した総量の割合が上記した上限以下であれば、歩留まりの過度の低下を抑制することができる。
【０１４６】
シリコーン組成物は、より好ましくは、シリコーンオイルをさらに含有する。
【０１４７】
シリコーンオイルは、シリコーン組成物に任意的に配合される。シリコーンオイルは、硬化時には、第１オリゴマーおよび第２オリゴマーから層分離（あるいは相分離）して、シリコーン硬化物の非粘着性を発現させ、それによって、化粧料添加剤の滑り性をより一層向上させ、これによって、化粧料添加剤の伸展性をより一層向上させることができる。シリコーンオイルは、シリコーン硬化物の表面に存在（局在化）して、シリコーン硬化物に非粘着性を付与し、これにより、化粧料使用時の感触を改良する。
【０１４８】
シリコーンオイルは、シリコーンオイルは、直鎖状の主鎖を有し、例えば、ポリシロキサンの繰り返し構造（−（ＳｉＯ）ｎ−）を有する。シリコーンオイルとしては、例えば、ポリジメチルシロキサン、ポリメチルフェニルシロキサン、ポリジフェニルシロキサンなどのストレートシリコーンオイル（未変性シリコーンオイル）などが挙げられる。また、シリコーンオイルとしては、ストレートシリコーンオイル以外に、主鎖の末端および／または側鎖が水素原子、アルキル基、アルケニル基（ビニル基を含む）、アルキニル基、フェニル基、イオン性基などで変性された変性シリコーンオイルも挙げられる。イオン性基としては、例えば、メルカプト基などのアニオン性基、例えば、アミノ基などのカチオン性基などが挙げられる。これらシリコーンオイルは、単独使用または２種以上併用することができる。シリコーンオイルとして、好ましくは、ストレートシリコーンオイル、より好ましくは、ポリジメチルシロキサンが挙げられる。
【０１４９】
シリコーンオイルの２５℃における動粘度は、例えば、１００ｍｍ２／ｓ以上、好ましくは、２００ｍｍ２／ｓ以上、より好ましくは、５００ｍｍ２／ｓ以上、さらに好ましくは、１０００ｍｍ２／ｓ以上である。また、シリコーンオイルの２５℃における動粘度は、例えば、１００万ｍｍ２／ｓ以下、好ましくは、５０万ｍｍ２／ｓ以下、より好ましくは、１０万ｍｍ２／ｓ以下、さらに好ましくは、１万ｍｍ２／ｓ以下である。シリコーンオイルの動粘度が上記した上限以下であれば、シリコーンオイルを簡便に取り扱って、シリコーン組成物を簡便に調製することができる。
【０１５０】
シリコーンオイルとしては、市販品が用いられ、例えば、ＫＦ−９６シリーズ（信越化学工業社製）、ＫＦ−９６５シリーズ（信越化学工業社製）、ＳＨ２００シリーズ（東レ・ダウコーニング社製）、ＴＳＦ４５１シリーズ（モメンティブ・パフォーマンス・マテリアル・ジャパン社製）、ＹＦ−３３シリーズ（モメンティブ・パフォーマンス・マテリアル・ジャパン社製）などが用いられる。
【０１５１】
シリコーンオイルの割合は、シリコーン組成物に対して、例えば、０．１質量％以上、好ましくは、０．５質量％以上、より好ましくは、１．０質量％以上、さらに好ましくは、１．５質量％以上であり、また、例えば、１０質量％以下、好ましくは、５質量％以下、より好ましくは、３質量％以下である。
【０１５２】
第１オリゴマーおよび１００質量部に対するシリコーンオイルの質量部数は、例えば、５質量部以上、好ましくは、１０質量部以上、より好ましくは、２０質量部以上であり、また、例えば、１００質量部以下、好ましくは、５０質量部以下、より好ましくは、３５質量部以下である。
【０１５３】
第１オリゴマーおよび第２オリゴマーの総量１００質量部に対するシリコーンオイルの質量部数は、例えば、１質量部以上、好ましくは、３質量部以上、より好ましくは、５質量部以上であり、また、例えば、２０質量部以下、好ましくは、１０質量部以下、より好ましくは、７質量部以下である。
【０１５４】
シリコーン組成物に対する、第１オリゴマーと第２オリゴマーとシリコーンオイルとの総量の割合は、例えば、２０質量％以上、好ましくは、２５質量％以上、より好ましくは、３０質量％以上、さらに好ましくは、３５質量％以上である。上記した総量の割合が上記した下限以上であれば、硬化成分の割合が過度に少なくなることを防止して、硬化物を確実に形成することができる。
【０１５５】
シリコーン組成物に対する第１オリゴマーと第２オリゴマーとシリコーンオイルとの総量の割合は、例えば、７５質量％以下、好ましくは、６５質量％以下、より好ましくは、５５質量％以下である。上記した総量の割合が上記した上限以下であれば、歩留まりの過度の低下を抑制することができる。
【０１５６】
また、シリコーン組成物は、触媒、有機溶剤をさらに含有することができる。
【０１５７】
触媒は、シリコーン組成物を硬化するときに、空気中の水分と反応して加水分解して、第１オリゴマー（および第２オリゴマー）を縮合反応させる硬化触媒である。
【０１５８】
触媒としては、例えば、金属アルコキシド、金属キレート化合物、金属カルボン酸塩、酸（リン酸など）などが挙げられる。触媒は、単独使用または併用することができる。好ましくは、金属アルコキシド、金属キレート化合物、金属カルボン酸塩が挙げられる。
【０１５９】
金属アルコキシドとしては、例えば、チタンアルコキシド、アルミニウムアルコキシド、ジルコニウムアルコキシド（例えば、ジルコニウムテトラｎ−ブトキシド、ジルコニウムテトラｎ−プロポキシド）、ゲルマニウムアルコキシド（例えば、ゲルマニウムテトラエトキシド）、スズアルコキシド（例えば、スズテトラｎ−ブトキシド、スズテトラｔｅｒｔ−ブトキシド）、ハフニウムアルコキシド（例えば、ハフニウムテトラ２−プロポキシド、ハフニウムテトラｔｅｒｔ−ブトキシド）、ニオブアルコキシド（例えば、ニオブペンタエトキシド）、タンタルアルコキシド（例えば、タンタルペンタｎ−ブトキシド、タンタルペンタエトキシド）などが挙げられる。好ましくは、チタンアルコキシド、アルミニウムアルコキシドが挙げられる。
【０１６０】
チタンアルコキシドとしては、例えば、チタントリアルコキシド、チタンテトラアルコキシドなどが挙げられ、好ましくは、チタンテトラアルコキシドが挙げられる。チタンテトラアルコキシドとしては、例えば、チタンテトラメトキシド、チタンテトラエトキシド、チタンテトラプロポキシド（例えば、チタンテトライソプロポキシド、チタンテトラｎ−プロポキシドなど）、チタンテトラブトキシド（例えば、チタンテトライソブトキシド、チタンテトラｎ−ブトキシドなど）、チタンテトラペントキシド、チタンテトラヘキソキシド、チタンテトラ（２−エチルヘキソキシド）などが挙げられる。
【０１６１】
アルミニウムアルコキシドとしては、例えば、アルミニウムトリアルコキシドが挙げられる。アルミニウムトリアルコキシドとしては、例えば、アルミニウムトリエトキシド、アルミニウムトリプロポキシド（例えば、アルミニウムトリイソプロポキシド、アルミニウムトリｎ−プロポキシド）、アルミニウムトリブトキシド（例えば、アルミニウムトリｓｅｃ−ブトキシド、アルミニウムトリｎ−ブトキシド）などが挙げられる。
【０１６２】
なお、金属アルコキシドにおける３つまたは４つのアルコキシ基のそれぞれは、その炭素数や分岐の有無により反応性が異なる。一方、加水分解が過度に早く進行すると、取扱性（安定性）が低下することがある。そのため、反応性および安定性を考慮すれば、チタンアルコキシドのうち、好ましくは、チタンテトラエトキシド、チタンテトライソプロポキシド、チタンテトライソブトキシド、チタンテトラｎ−ブトキシドが挙げられる。また、アルミニウムアルコキシドのうち、好ましくは、アルミニウムトリエトキシド、アルミニウムトリイソプロポキシド、アルミニウムトリｓｅｃ−ブトキシドが挙げられる。
【０１６３】
金属アルコキシドは、市販品が用いられ、例えば、Ｄ−２５（チタンテトラｎ−ブトキシド、信越化学工業社製）などが用いられる。
【０１６４】
金属キレート化合物は、例えば、β−ジケトン、オクチレングリコール、リン酸エステル、アルカノールアミンなどを配位子として有する金属キレート化合物が挙げられる。
【０１６５】
β−ジケトンとしては、例えば、２，４−ペンタンジオン、アセト酢酸メチル、アセト酢酸エチル、アセト酢酸フェニル、１，３−ジフェニル−１，３−プロパンジオン、２，４−ヘキサンジオン、３，５−ヘプタンジオン、２，４−オクタンジオン、２，４−デカンジオン、２，４−トリデカンジオン、５，５−ジメチル−２，４−ヘキサンジオン、２，２−ジメチル−３，５−ノナンジオン、２，２，６，６−テトラメチル−３，５−ヘプタンジオン、１，３−シクロペンタンジオン、１，３−シクロヘキサンジオンなどが挙げられる。好ましくは、２，４−ペンタンジオンが挙げられる。
【０１６６】
オクチレングリコールとしては、例えば、２−エチル−３−ヒドロキシヘキソキシドなどが挙げられる。
【０１６７】
リン酸エステルとしては、例えば、リン酸２−エチルヘキシルなどが挙げられる。
【０１６８】
アルカノールアミンとしては、例えば、モノエタノールアミン、ジエタノールアミン、トリエタノールアミンなどが挙げられる。
【０１６９】
配位子として、好ましくは、β−ジケトンが挙げられる。
【０１７０】
金属キレート化合物を形成する中心金属（金属原子）としては、特に限定されず、例えば、アルミニウム、チタン、ジルコニウム、ニオブ、マグネシウム、カルシウム、クロム、マンガン、鉄、コバルト、ニッケル、銅、亜鉛、ガリウム、パラジウム、インジウム、スズなどが挙げられる。好ましくは、アルミニウム、チタン、ジルコニウムが挙げられる。
【０１７１】
具体的には、金属キレート化合物としては、例えば、アルミニウムキレート化合物、チタンキレート化合物、ジルコニウムキレート化合物、マグネシウムキレート化合物（例えば、ジアクアビス（２，４−ペンタンジオナト）マグネシウムなど）、カルシウムキレート化合物（例えば、ジアクアビス（２，４−ペンタンジオナト）カルシウムなど）、クロムキレート化合物（例えば、トリス（２，４−ペンタンジオナト）クロムなど）、マンガンキレート化合物（例えば、ジアクアビス（２，４−ペンタンジオナト）マンガンなど）、鉄キレート化合物（例えば、トリス（２，４−ペンタンジオナト）鉄など）、コバルトキレート化合物（例えば、トリス（２，４−ペンタンジオナト）コバルトなど）、ニッケルキレート化合物（例えば、ビス（２，４−ペンタンジオナト）ニッケルなど）、銅キレート化合物（例えば、ビス（２，４−ペンタンジオナト）銅など）、亜鉛キレート化合物（例えば、ビス（２，４−ペンタンジオナト）亜鉛など）、トリス（２，４−ペンタンジオナト）ガリウムなど）、ニオブキレート化合物（例えば、テトラキス（２，２，６，６−テトラメチル−３，５−ヘプタンジオナトニオブ（ＩＶ）など）パラジウムキレート化合物（例えば、ビス（２，４−ペンタンジオナト）パラジウムなど）、インジウムキレート化合物（例えば、トリス（２，４−ペンタンジオナト）インジウムなど）、スズキレート化合物（例えば、ビス（２，４−ペンタンジオナト）スズなど）などが挙げられる。
【０１７２】
金属キレート化合物として、好ましくは、アルミニウムキレート化合物、チタンキレート化合物、ジルコニウムキレート化合物が挙げられる。金属キレート化合物として、より好ましくは、シリコーン硬化物における優れた堅牢性（強度）を維持する観点から、アルミニウムキレート化合物、チタンキレート化合物が挙げられる。
【０１７３】
アルミニウムキレート化合物としては、例えば、トリス（２，４−ペンタンジオナト）アルミニウム、トリス（エチルアセトアセテート）アルミニウム、ビス（エチルアセトアセテート）（２，４−ペンタンジオナト）アルミニウムなどが挙げられる。好ましくは、トリス（２，４−ペンタンジオナト）アルミニウムが挙げられる。
【０１７４】
チタンキレート化合物としては、例えば、テトラキス（２，４−ペンタンジオナト）チタン、テトラキス（エチルアセトアセテート）チタンなどが挙げられる。好ましくは、テトラキス（２，４−ペンタンジオナト）チタンが挙げられる。
【０１７５】
ジルコニウムキレート化合物としては、例えば、テトラキス（２，４−ペンタンジオナト）ジルコニウム、テトラキス（エチルアセトアセテート）ジルコニウムなどが挙げられる。好ましくは、テトラキス（２，４−ペンタンジオナト）ジルコニウムが挙げられる。
【０１７６】
また、金属キレート化合物は、上記した配位子に加え、アルコキシ基をさらに含有するアルコキシ基含有金属キレート化合物を含む。アルコキシ基としては、例えば、メトキシ、エトキシ、ｎ−プロポキシ、２−プロポキシ、ｎ−ブトキシ、２−ブトキシなどが挙げられる。アルコキシ基として、好ましくは、２−プロポキシが挙げられる。具体的には、アルコキシ基含有金属キレート化合物としては、例えば、アルミニウムエチルアセトアセテートジイソプロピレートなどのアルコキシ基含有アルミニウムキレート化合物、例えば、ビス（２，４−ペンタンジオナト）ビス（２−プロパノラト）チタンなどのアルコキシ基含有チタンキレート化合物などが挙げられる。
【０１７７】
金属カルボン酸塩は、カルボン酸の金属塩である。
【０１７８】
カルボン酸としては、例えば、エタン酸、プロパン酸、ブタン酸、ペンタン酸、ヘキサン酸、ヘプタン酸、オクタン酸、ノナン酸、デカン酸、ドデカン酸、テトラデカン酸などの直鎖状カルボン酸、例えば、２−メチルブタン酸、２−メチルペンタン酸、２−エチルヘキサン酸、２−メチルヘプタン酸、４−メチルオクタン酸、３，５，５−トリメチルヘキサン酸などの分枝状カルボン酸、例えば、ナフテン酸などの環状カルボン酸などが挙げられる。好ましくは、分枝状カルボン酸が挙げられ、より好ましくは、２−エチルヘキサン酸が挙げられる。
【０１７９】
金属塩を形成する金属としては、特に限定されず、例えば、上記した中心金属（金属キレート化合物を形成する中心金属）と同様の金属が挙げられ、好ましくは、亜鉛、鉄、コバルト、マンガンが挙げられる。
【０１８０】
金属カルボン酸塩として、例えば、アルミニウムカルボン酸塩、チタンカルボン酸塩、ジルコニウムカルボン酸塩、ニオブカルボン酸塩、マグネシウムカルボン酸塩、カルシウムカルボン酸塩、クロムカルボン酸塩、マンガンカルボン酸塩、鉄カルボン酸塩、コバルトカルボン酸塩、ニッケルカルボン酸塩、銅カルボン酸塩、亜鉛カルボン酸塩、ガリウムカルボン酸塩、パラジウムカルボン酸塩、インジウムカルボン酸塩、スズカルボン酸塩、タンタルカルボン酸塩などが挙げられる。金属カルボン酸塩として、好ましくは、亜鉛カルボン酸塩、鉄カルボン酸塩、コバルトカルボン酸塩、マンガンカルボン酸塩が挙げられる。
【０１８１】
亜鉛カルボン酸塩としては、例えば、ビス（２−エチルヘキサン酸）亜鉛、酢酸亜鉛、ナフテン酸亜鉛などが挙げられる。好ましくは、ビス（２−エチルヘキサン酸）亜鉛が挙げられる。
【０１８２】
鉄カルボン酸塩としては、例えば、ビス（２−エチルヘキサン酸）鉄、酢酸鉄、ナフテン酸鉄などが挙げられる。好ましくは、ビス（２−エチルヘキサン酸）鉄が挙げられる。
【０１８３】
コバルトカルボン酸塩としては、例えば、ビス（２−エチルヘキサン酸）コバルト、酢酸コバルト、ナフテン酸コバルトなどが挙げられる。好ましくは、ビス（２−エチルヘキサン酸）コバルトが挙げられる。
【０１８４】
マンガンカルボン酸塩としては、例えば、ビス（２−エチルヘキサン酸）マンガン、酢酸マンガン、ナフテン酸マンガンなどが挙げられる。好ましくは、ビス（２−エチルヘキサン酸）マンガンが挙げられる。
【０１８５】
なお、触媒は、後述する有機溶剤に溶解した触媒溶液として調製されていてもよい。
【０１８６】
触媒の割合は、シリコーン組成物に対して、例えば、０．１質量％以上、好ましくは、１質量％以上、より好ましくは、好ましくは、２質量％以上であり、また、例えば、２５質量％以下、好ましくは、１５質量％以下である。触媒の割合は、第１オリゴマー１００質量部に対して、例えば、２０質量部以上、好ましくは、４０質量部以上であり、また、例えば、２００質量部以下、好ましくは、１００質量部以下である。触媒の割合は、第１オリゴマーおよび第２オリゴマーの総量１００質量部に対して、例えば、１質量部以上、好ましくは、２質量部以上、より好ましくは、３質量部以上、さらに好ましくは、４質量部以上、とりわけ好ましくは、２５質量部以上であり、また、例えば、５０質量部以下、好ましくは、４０質量部以下、より好ましくは、４０質量部以下、さらに好ましくは、３５質量部以下である。
【０１８７】
触媒の割合が上記した下限以上、上記した上限以下であれば、第１オリゴマー（および第２オリゴマー）が常温で迅速に硬化して、シリコーン硬化物を常温で形成することができる。
【０１８８】
なお、シリコーン組成物を加熱により硬化させる場合には、触媒の割合を上記範囲より低減することができる。
【０１８９】
有機溶剤は、シリコーン組成物を常温硬化することができる常温硬化型シリコーン組成物として用いるときに、シリコーン組成物に好適に含有される。さらに好ましくは、有機溶剤は、常温硬化型シリコーン組成物に必須成分として含有される。
【０１９０】
なお、常温とは、シリコーン組成物（常温硬化型シリコーン組成物）から硬化物を形成するときに、加熱（具体的には、５０℃以上の加熱）をしない温度であり、例えば、５０℃未満、好ましくは、４０℃以下であり、また、例えば、０℃以上、好ましくは、１０℃以上である。
【０１９１】
有機溶剤は、例えば、後述する蒸気圧の下限値以上である高蒸気圧溶剤である。具体的には、高蒸気圧溶剤は、例えば、メチルアルコール、エチルアルコール、イソプロピルアルコール（２−プロパノール）などのアルコール系溶剤、例えば、酢酸エチル、酢酸ブチル、酢酸メトキシブチル、エチルグリコールアセテート、酢酸アミルなどのエステル系溶剤、例えば、エチレングリコールジメチルエーテルなどのグリコールエーテル系溶剤（高蒸気圧グリコールエーテル系溶剤）、例えば、メチルエチルケトン、メチルイソブチルケトン、ジイソブチルケトン、アセチルアセトンなどのケトン系溶剤、例えば、ｎ−ヘキサン、ｎ−ヘプタン、ｎ−オクタン、イソオクタンなどのパラフィン系溶剤（高蒸気圧パラフィン系溶剤）、例えば、シクロペンタン、シクロヘキサンなどのナフテン系溶剤、ベンゼン、トルエン、キシレン、トリメチルベンゼンなどの芳香族系溶剤、例えば、ベンゼン、トルエン、キシレンなどの芳香族系溶剤などから選択される。
【０１９２】
有機溶剤は、単独が選択され、あるいは、２種以上が選択されて、使用される。
【０１９３】
有機溶剤として、好ましくは、アルコール系溶剤が選択される。
【０１９４】
有機溶剤がアルコール系溶剤であれば、使用（シリカアルミナ粒子との混合）前のシリコーン組成物（つまり、保管（貯蔵）中のシリコーン組成物）において、第１オリゴマー（および第２オリゴマー）におけるＲＯ基が加水分解してアルコールを生成する反応が平衡反応であることから、上記したアルコールの生成を抑制することができ、そのため、シリコーン組成物の貯蔵安定性に優れる。
【０１９５】
有機溶剤の２０℃における蒸気圧は、例えば、１ｋＰａ（７．５ｍｍＨｇ）以上、好ましくは、２ｋＰａ（１５ｍｍＨｇ）以上、より好ましくは、３ｋＰａ（２２．５ｍｍＨｇ）以上である。また、有機溶剤の２０℃における蒸気圧は、１００ｋＰａ（７５０ｍｍＨｇ）以下、好ましくは、２５ｋＰａ（１８７ｍｍＨｇ）以下、より好ましくは、１０ｋＰａ（７５ｍｍＨｇ）以下、さらに好ましくは、７ｋＰａ（５２ｍｍＨｇ）以下、とりわけ好ましくは、５ｋＰａ（３８ｍｍＨｇ）以下である。
【０１９６】
有機溶剤の蒸気圧が上記した下限以上であれば、常温硬化型シリコーン組成物を常温硬化するときに、有機溶剤を迅速に除去（留去）でき、そのため、シリコーン硬化物を形成することができる。
【０１９７】
一方、有機溶剤の蒸気圧が上記した上限以下であれば、シリコーン組成物を多孔質粒子と混合するときに、有機溶剤が迅速に除去（留去）されることを抑制し、そのため、シリコーン硬化物に厚みムラが生成することを抑制し、化粧料添加剤の滑り性を向上させ、これによって、化粧料添加剤の伸展性を向上させることができる。
【０１９８】
他方、有機溶剤は、高蒸気圧溶剤であるが、上記した蒸気圧の下限値を下回る低蒸気圧溶剤を、極微量の混入を許容することができる。例えば、上記した触媒溶液に含有される低蒸気圧溶剤の混入を許容する。
【０１９９】
低蒸気圧溶剤の２０℃における蒸気圧は、例えば、１ｋＰａ未満である。低蒸気圧溶剤としては、例えば、ジエチレングリコールジメチルエーテル、ジエチレングリコールジエチルエーテルなどの低蒸気圧グリコールエーテル系溶剤、例えば、ミネラルターペンなどの低蒸気圧パラフィン系溶剤、例えば、ミネラルスピリットなどの石油系溶剤などが挙げられる。
【０２００】
低蒸気圧溶剤の混入割合は、高蒸気圧溶剤１００質量部に対して、例えば、１５質量部以下、好ましくは、１０質量部以下、より好ましくは、５質量部以下、さらに好ましくは、３質量部以下、とりわけ好ましくは、１質量部以下である。また、低蒸気圧溶剤の混入割合は、常温硬化型シリコーン組成物に対して、例えば、１０質量％未満、５質量％以下、好ましくは、３質量％以下、より好ましくは、１．０質量％以下、さらに好ましくは、０．５質量％以下、とりわけ好ましくは、０．１質量％以下である。
【０２０１】
有機溶剤（高蒸気圧溶剤）の常温硬化型シリコーン組成物に対する割合は、例えば、１０質量％以上、好ましくは、２０質量％以上、より３０質量％以上、さらに好ましくは、４０質量％以上、とりわけ好ましくは、５０質量％以上であり、また、例えば、８０質量％以下、好ましくは、７０質量％以下、より好ましくは、６０質量％以下である。
【０２０２】
第１オリゴマー１００質量部に対する有機溶剤の割合は、例えば、１００質量部以上、好ましくは、２００質量部以上であり、また、例えば、５０００質量部以下、好ましくは、１０００質量部以下である。第１オリゴマーと第２オリゴマーとの総量１００質量部に対する有機溶剤の割合は、例えば、３０質量部以上、好ましくは、５０質量部以上であり、また、例えば、７５０質量部以下、好ましくは、３００質量部以下である。第１オリゴマーと第２オリゴマーとシリコーンオイルとの総量１００質量部に対する有機溶剤の割合は、例えば、２５質量部以上、好ましくは、７５質量部以上、であり、また、例えば、３００質量部以下、好ましくは、２００質量部以下である。
【０２０３】
有機溶剤の割合が上記した下限以上であれば、常温硬化型シリコーン組成物の取扱性に優れるとともに、多孔質粒子との混合後に過度に急速に乾燥が進行することに起因する硬化物の厚みムラが生成することを抑制することができる。一方、有機溶剤の割合が上記した上限以下であれば、歩留まりの過度の低下を抑制することができる。
【０２０４】
なお、シリコーン組成物が常温硬化型シリコーン組成物であれば、硬化前の常温硬化型シリコーン組成物の質量に対する硬化物の質量の割合が、百分率で、例えば、１５質量％以上、好ましくは、２０質量％以上となり、また、例えば、６５質量％以下、好ましくは、４５質量％以下となるように、上記した各成分の割合が設定される。硬化物（および硬化物中に取り込まれる成分（具体的には、シリコーンオイル、触媒など））の質量は、各成分の総量から、有機溶剤および加水分解生成物を差し引いた質量である。なお、硬化物の質量は、硬化前後における常温硬化型シリコーン組成物の質量減少量からも算出される。
【０２０５】
シリカ系化合物は、加水分解して、縮合反応して、シリカ系硬化物（シリカ化合物の硬化物）を生成する。
【０２０６】
シリカ系化合物としては、例えば、加水分解性のケイ酸塩、加水分解性のオルガノシラン系化合物などの加水分解性のシリカ系化合物が挙げられる。これらは、単独使用または併用できる。
【０２０７】
ケイ酸塩としては、例えば、ケイ酸リチウム、ケイ酸ナトリウ、ケイ酸カリウムなどのアルカリ金属のケイ酸塩、例えば、ケイ酸アンモニウムが挙げられる。好ましくは、アルカリ金属のケイ酸塩が挙げられ、より好ましくは、ケイ酸ナトリウムが挙げられる。ケイ酸ナトリウムは、水ガラスと称される。
【０２０８】
オルガノシラン系化合物としては、例えば、酸触媒存在下で、加水分解できる加水分解基を有する。加水分解基としては、例えば、メトキシ、エトキシ、プロポキシ、ブトキシなどのアルコキシ基などが挙げられる。オルガノシラン系化合物としては、例えば、アルコキシシラン、アルコキシシランのオリゴマーが挙げられる。
【０２０９】
アルコキシシランとしては、例えば、４官能オルガノシランが挙げられる。４官能オルガノシランとしては、例えば、テトラメトキシシラン、テトラエトキシシラン、テトラプロポキシシラン、テトラブトキシシランなどのテトラアルコキシシランが挙げられ、好ましくは、テトラエトキシシランが挙げられる。
【０２１０】
アルコキシシランのオリゴマーとしては、例えば、４官能オルガノシランのオリゴマーが挙げられる。４官能オルガノシランのオリゴマーとしては、例えば、テトラメトキシシラン、テトラエトキシシラン、テトラプロポキシシラン、テトラブトキシシランなどのテトラアルコキシシランのホモ縮合オリゴマーおよび共縮合オリゴマーが挙げられ、好ましくは、加水分解して縮合する時の質量減少を小さくし、反応速度を高くする観点から、テトラメトキシシラン、テトラエトシシランのホモ縮合オリゴマーおよび共縮合オリゴマーが挙げられる。オリゴマーの平均重合度は、例えば、３以上、好ましくは、４以上であり、また、例えば、１５以下、好ましくは、１０以下である。
【０２１１】
アルコキシシランのオリゴマーは、市販品が用いられ、例えば、シリケートオリゴマーシリーズ（コルコート社製）などが例示される。
【０２１２】
シリカ系化合物の硬化物は、具体的には、シリカである。
【０２１３】
加水分解前のシリカ系化合物の質量に対する加水分解後の硬化物の質量の割合が、百分率で、例えば、１０質量％以上、好ましくは、２０質量％以上であり、また、例えば、６０質量％以下、好ましくは、５０質量％以下である。
【０２１４】
硬化物としてシリコーン硬化物およびシリカ系硬化物が併用される場合には、シリコーン硬化物およびシリカ系硬化物の総量に対するシリカ系硬化物の割合が、例えば、１０質量％以上、好ましくは、２５質量％以上であり、また、例えば、９０質量％以下、好ましくは、７５質量％以下である。シリコーン硬化物およびシリカ系硬化物の総量に対するシリコーン硬化物の割合が、例えば、１０質量％以上、好ましくは、２５質量％以上であり、また、例えば、９０質量％以下、好ましくは、７５質量％以下である。
【０２１５】
硬化物（シリコーン硬化物、および／または、シリカ系硬化物）の質量部数は、多孔質粒子１００質量部に対して、例えば、３質量部以上、好ましくは、５質量部以上であり、また、例えば、５０質量部以下、好ましくは、４０質量部以下である。
【０２１６】
硬化物の質量部数は、有機系光エネルギー線吸収剤１００質量部に対して、例えば、３質量部以上、好ましくは、５質量部以上であり、また、例えば、５０質量部以下、好ましくは、４０質量部以下である。
【０２１７】
硬化物の化粧料添加剤に対する含有割合は、例えば、１質量％以上、好ましくは、２質量％以上、より好ましくは、５質量％以上、さらに好ましくは、１０質量％以上であり、また、例えば、５０質量％以下、好ましくは、４０質量％以下、より好ましくは、３０質量％以下、さらに好ましくは、２０質量％以下である。
【０２１８】
硬化物の被膜は、多孔質粒子の外表面を被覆する。被膜を構成する硬化物としては、例えば、上記したシリコーン硬化物、上記したシリカ系硬化物が挙げられる。被膜を構成する硬化物として、好ましくは、優れた撥水性および優れた伸展性を得る観点から、シリコーン硬化物が挙げられ、また、好ましくは、環境負荷を低減できる観点から、シリカ系硬化物が挙げられる。
【０２１９】
多孔質粒子１００質量部に対する被膜の質量部数は、例えば、０．０１質量部以上、好ましくは、０．１質量部以上であり、また、例えば、２５質量部以下、好ましくは、５質量部以下である。化粧料添加剤に対する被膜の割合は、例えば、０．００５質量％以上、好ましくは、０．０５質量％以上であり、また、例えば、１０質量％以下、好ましくは、２質量％以下である。
【０２２０】
次に、図１〜図８を参照して、化粧料添加剤の構造の例を説明する。
【０２２１】
この化粧料添加剤１において、多孔質粒子２は、図２Ａに示すように、上記した細孔径に相当する細孔５を有する。
【０２２２】
図２Ｃに示すように、一態様として、この化粧料添加剤１は、細孔５内に充填されるシリコーン組成物の硬化物４であるシリコーン硬化物４１を有する。
【０２２３】
図２Ｃに示すように、化粧料添加剤１は、細孔５内において、有機系光エネルギー線吸収剤３からなる相（吸収相）と、シリコーン硬化物４１からなる相（硬化相）との２相を有してもよい。また、図３に示すように、有機系光エネルギー線吸収剤３およびシリコーン硬化物４１が一体となった１相であってもよい。図３に示す１相では、シリコーン硬化物４１が、有機系光エネルギー線吸収剤を含んでいる。
【０２２４】
図４に示すように、図３に示す化粧料添加剤１が、多孔質粒子２の外表面を被覆する硬化物の被膜４３を含んでもよい。被膜４３を構成する硬化物としては、例えば、シリコーン硬化物、シリカ系硬化物が挙げられ、伸展性の向上の観点からは、好ましくは、シリコーン硬化物が挙げられ、環境負荷低減の観点からは、好ましくは、シリカ系硬化物が挙げられる。硬化物の被膜４３と、細孔５内において有機系光エネルギー線吸収剤３を封止する硬化物４１とは、例えば、被膜４３がシリコーン硬化物であれば一体であり、被膜４３がシリカ系硬化物であれば別体である。
【０２２５】
図５〜図８に示すように、別態様として、この化粧料添加剤１は、細孔５内に充填されるシリカ系化合物の硬化物４であるシリカ系硬化物４２を有する。
【０２２６】
図５に示すように、化粧料添加剤１は、細孔５内において、有機系光エネルギー線吸収剤３およびシリカ系硬化物４２が一体となった１相を有する。図５に示す１相では、シリカ系硬化物４２が、有機系光エネルギー線吸収剤を含んでいる。なお、図示しないが、化粧料添加剤１は、有機系光エネルギー線吸収剤３からなる相（吸収相）と、シリカ系硬化物４２からなる相（硬化相）との２相を含んでよい。
【０２２７】
図６に示すように、図５に示す化粧料添加剤１が、多孔質粒子２の外表面を被覆する硬化物の被膜４３をさらに含んでいてもよい。被膜４３を構成する硬化物としては、例えば、シリコーン硬化物、シリカ系硬化物が挙げられ、伸展性の向上の観点からは、好ましくは、シリコーン硬化物が挙げられ、環境負荷低減の観点からは、好ましくは、シリカ系硬化物が挙げられる。硬化物の被膜４３と、細孔５内において有機系光エネルギー線吸収剤３を封止するシリカ系硬化物４２とは、例えば、被膜４３がシリコーン硬化物であれば別体であり、被膜４３がシリカ系硬化物であれば一体である。
【０２２８】
図７に示すように、細孔５内には、シリコーン硬化物４１およびシリカ系硬化物４２が充填されてもよい。シリコーン硬化物４１およびシリカ系硬化物４２が、有機系光エネルギー線吸収剤（図７で図示せず）を封止している。例えば、シリカ系硬化物４２が有機系光エネルギー線吸収剤と一体となる。シリカ系硬化物４２が、細孔５の深部に存在し、シリコーン系硬化物４１が、シリカ系硬化物４２の外方に存在する。シリコーン系硬化物４１は、外方に露出している。シリコーン系硬化物４１は、細孔５の浅部に存在する。
【０２２９】
図８に示すように、図７に示す化粧料添加剤１が、多孔質粒子２の外表面を被覆する硬化物の被膜４３を含んでもよい。硬化物の被膜４３は、例えば、シリコーン系硬化物、シリカ系硬化物からなる。硬化物の被膜４３と、シリカ系硬化物４２の外方に配置される硬化物４１とは、例えば、硬化物４１がシリコーン硬化物であれば別体であり、硬化物がシリカ系硬化物であれば一体である。
【０２３０】
なお、図４、図６および図８に示す硬化物の被膜４３は、各図に示すように、多孔質粒子２の外表面の全部を被覆してもよく、または、図示しないが、多孔質粒子２の外表面の一部のみを被覆してもよい。
【０２３１】
上記した各態様は、次に説明する製造方法における硬化性ケイ素材料の配合量などによって適宜選択される。また、上記した各態様は、明確に峻別されなくてもよい。
【０２３２】
次に、この化粧料添加剤の製造方法を説明する。
【０２３３】
化粧料添加剤の製造方法は、多孔質粒子と、有機系光エネルギー線吸収剤と、ケイ素を含有する硬化性ケイ素原料とを配合する工程と、硬化性ケイ素材料を硬化させて、その硬化物により、有機系光エネルギー線吸収剤を、多孔質粒子内において封止する工程とを備える。
【０２３４】
ケイ素を含有する硬化性ケイ素原料としては、例えば、上記したシリコーン組成物、加水分解性のシリカ系化合物などが挙げられる。
【０２３５】
なお、シリカ系化合物がオルガノシラン系化合物である場合には、シリカ系化合物は、オルガノシラン系化合物および触媒を含むオルガノシラン組成物として調製されていてもよい。オルガノシラン組成物としては、例えば、シリコーンオイルを含まず、オルガノシラン系化合物および触媒を含む第１のオルガノシラン組成物、例えば、シリコーンオイル、オルガノシラン系化合物および触媒を含む第２のオルガノシラン組成物が挙げられる。
【０２３６】
触媒としては、上記した金属アルコキシドなどの金属系触媒が挙げられ、例えば、チタンアルコキシド、好ましくは、テトラブトキシチタンなどが挙げられる。触媒の配合部数は、オルガノシラン系化合物１００質量部に対して、例えば、１質量部以上であり、また、例えば、２５質量部以下である。第１のオルガノシラン組成物に含まれる触媒の配合部数は、オルガノシラン系化合物１００質量部に対して、好ましくは、５質量部以上、好ましくは、１５質量部以下である。第２のオルガノシラン組成物に含まれる触媒の配合部数は、オルガノシラン系化合物１００質量部に対して、好ましくは、１５質量部以上、好ましくは、２２．５質量部以下である。
【０２３７】
シリコーンオイルは、第２のオルガノシラン組成物に含有される。シリコーンオイルの割合は、オルガノシラン系化合物およびシリコーンオイルの総量に対して、例えば、０．１質量％以上、好ましくは、０．５質量％以上、より好ましくは、１．０質量％以上、さらに好ましくは、１．５質量％以上であり、また、例えば、１０質量％以下、好ましくは、５質量％以下、より好ましくは、３質量％以下である。シリコーンオイルは、硬化時には、シリカから層分離（あるいは相分離）して、シリカ系硬化物の非粘着性を発現させ、それによって、化粧料添加剤の滑り性をより一層向上させ、これによって、化粧料添加剤の伸展性をより一層向上させることができる。従って、後述する第３の方法における第５工程の実施を省くことができる。
【０２３８】
なお、シリカ系化合物がオルガノシラン系化合物である場合であっても、その硬化物がシリカとなる場合には、当該オルガノシラン系化合物は、シリカ系化合物に分類される。
【０２３９】
そして、化粧料添加剤の製造方法としては、例えば、シリコーン硬化物で有機系光エネルギー線吸収剤を封止する第１の方法、例えば、シリカ系硬化物で有機系光エネルギー線吸収剤を封止する第２の方法が挙げられる。これらは、単独または併用することができる。
【０２４０】
さらには、この製造方法は、有機系光エネルギー線吸収剤を多孔質粒子内において封止する工程の後に、硬化物から、多孔質粒子の外表面を被覆する硬化皮膜を形成する第３の方法を挙げることができる。以下、第１の方法〜第３の方法を順に説明する。
【０２４１】
第１の方法は、第１工程と、第２工程とを順に備える。
【０２４２】
第１工程では、多孔質粒子と、有機系光エネルギー線吸収剤と、常温硬化型シリコーン組成物とを配合する。
【０２４３】
第１工程としては、例えば、多孔質粒子に対して、有機系光エネルギー線吸収剤および常温硬化型シリコーン組成物を１度に配合する１段階法、例えば、多孔質粒子に対して、有機系光エネルギー線吸収剤および常温硬化型シリコーン組成物を順に配合する２段階法が挙げられる。
【０２４４】
まず、１段階法を説明する。
【０２４５】
１段階法は、具体的には、有機系光エネルギー線吸収剤および常温硬化型シリコーン組成物を多孔質粒子に１度に担持させる方法である。
【０２４６】
この１段階法では、まず、有機系光エネルギー線吸収剤と常温硬化物シリコーン組成物とを配合して、それらを含有する混合液を調製する。具体的には、有機系光エネルギー線吸収剤を、常温硬化型シリコーン組成物中に溶解または分散させる。
【０２４７】
なお、有機系光エネルギー線吸収剤を常温硬化型シリコーン組成物中に分散させる場合には、有機系光エネルギー線吸収剤のサイズが、好ましくは、多孔質粒子の細孔径未満となるように、分散条件を設定する。
【０２４８】
混合液における有機系光エネルギー線吸収剤の割合は、例えば、１０質量％以上、好ましくは、２０質量％以上、より好ましくは、３０質量％以上であり、また、例えば、７０質量％以下、好ましくは、６０質量％以下、より好ましくは、５０質量％以下である。
【０２４９】
また、混合液における常温硬化型シリコーン組成物の割合は、例えば、３０質量％以上、好ましくは、４０質量％以上、より好ましくは、５０質量％以上であり、また、例えば、９０質量％以下、好ましくは、８０質量％以下、より好ましくは、７０質量％以下である。
【０２５０】
続いて、多孔質粒子と、混合液とを配合する。具体的には、多孔質粒子に混合液を配合する。これにより、多孔質粒子に混合液（有機系光エネルギー線吸収剤および常温硬化型シリコーン組成物）を担持させる。
【０２５１】
この際、混合液の配合容積が、好ましくは、多孔質粒子の吸油可能容積未満となるように、多孔質粒子と、混合液とを配合する。混合液の配合容積が、多孔質粒子の吸油可能容積以上になると、一部の有機系光エネルギー線吸収剤と硬化物が化粧料添加剤の粒子表面に存在することになり、溶剤による溶脱率が高くなることがある。
【０２５２】
多孔質粒子１００質量部に対する混合液の質量部数は、例えば、８０質量部以上、好ましくは、１００質量部以上であり、また、例えば、２５０質量部以下、好ましくは、２００質量部以下、より好ましくは、１８０質量部以下である。
【０２５３】
多孔質粒子１００質量部に対する有機系光エネルギー線吸収剤の質量部数は、例えば、５０質量部以上、好ましくは、６０質量部以上、より好ましくは、７０質量部以上であり、また、例えば、１５０質量部以下、好ましくは、１２０部以下、より好ましくは、１００質量部以下である。
【０２５４】
これにより、混合液が多孔質粒子の細孔に取り込まれる。
【０２５５】
なお、混合液中の有機溶剤は、後述する次の第２工程における常温硬化型シリコーン組成物の硬化（硬化物の形成）の前に、常温硬化型シリコーン組成物から除去される。
【０２５６】
次に、２段階法を説明する。
【０２５７】
２段階法は、具体的には、まず、有機系光エネルギー線吸収剤および多孔質粒子を配合し、その後、それらと常温硬化型シリコーン組成物とを配合する。詳しくは、２段階法は、まず、有機系光エネルギー線吸収剤を多孔質粒子に担持させ、その後、常温硬化型シリコーン組成物を多孔質粒子に担持させる方法である。
【０２５８】
２段階法では、まず、第１段階目として、多孔質粒子と、有機系光エネルギー線吸収剤とを配合する。これにより、多孔質粒子に有機系光エネルギー線吸収剤を担持させる。
【０２５９】
より具体的には、有機系光エネルギー線吸収剤が液状であれば、有機系光エネルギー線吸収剤をそのまま多孔質粒子に配合してもよいが、細孔へ均一に担持させるために、溶媒で希釈し、低粘度の液体として、それらを攪拌混合する。これにより、有機系光エネルギー線吸収剤が多孔質粒子の細孔内に取り込まれる（吸収される）。
【０２６０】
一方、有機系光エネルギー線吸収剤が固体状であれば、有機系光エネルギー線吸収剤を溶媒で溶解または分散させ、有機系光エネルギー線吸収剤液を調製し、次いで、この有機系光エネルギー線吸収剤液を多孔質粒子に配合して、それらを攪拌混合する。
【０２６１】
他方、有機系光エネルギー線吸収剤が液状であっても、多孔質粒子への担持を迅速に進行させるために、液状の有機系光エネルギー線吸収剤を溶剤により希釈して低粘度にすることができる。つまり、攪拌効果が弱いときなどには、液状の有機系光エネルギー線吸収剤の希釈液を調製し、希釈液を化粧料添加剤に配合（担持）させることが有効である。
【０２６２】
溶媒としては、常温硬化型シリコーン組成物で例示した有機溶剤が挙げられ、好ましくは、常温硬化型シリコーン組成物が含有する有機溶剤と同一の有機溶剤が挙げられる。
【０２６３】
有機系光エネルギー線吸収剤液の質量部数は、その総容積が多孔質粒子の吸油可能容積未満となるように設定され、具体的には、多孔質粒子１００質量部に対して、例えば、８０質量部以上、好ましくは、１００質量部以上、さらには、１２０質量部以上であり、また、例えば、１５０質量部以下である。有機系光エネルギー線吸収剤液の質量部数は、その総容積が多孔質粒子の吸油可能容積以上の場合は、後述の溶媒除去後に一部の有機系光エネルギー線吸収剤が単体の状態で化粧料添加剤の粒子表面に存在することになり、溶剤による溶脱率が高くなる。
【０２６４】
有機系光エネルギー線吸収剤液における有機系光エネルギー線吸収剤の割合は、例えば、５０質量％以上、好ましくは、６０質量％以上、さらに、上記した攪拌効率が高い場合には、好ましくは、７０質量％以上であり、また、例えば、９０質量％以下、好ましくは、８０質量％以下である。
【０２６５】
これにより、有機系光エネルギー線吸収剤液が多孔質粒子の細孔内に取り込まれる。有機系光エネルギー線吸収剤液が多孔質粒子に担持される。
【０２６６】
その後、有機系光エネルギー線吸収剤液を取り込んだ多孔質粒子から、溶媒を除去する。具体的には、有機系光エネルギー線吸収剤液を取り込んだ多孔質粒子を、常温で２４時間以上放置する。あるいは、有機系光エネルギー線吸収剤液を取り込んだ多孔質粒子を、１００℃以下の範囲で、有機溶剤の蒸気が出なくなるで加熱してもよい。これにより、有機系光エネルギー線吸収剤のみが多孔質粒子の細孔内に取り込まれている。有機系光エネルギー線吸収剤のみを取り込んだ多孔質粒子を得る。
【０２６７】
その後、第２段階目として、上記した多孔質粒子（有機系光エネルギー線吸収剤を取り込んだ多孔質粒子）と、常温硬化型シリコーン組成物とを配合する。これにより、多孔質粒子に、常温硬化型シリコーン組成物を新たに担持させる。従って、多孔質粒子は、有機系光エネルギー線吸収剤および常温硬化型シリコーン組成物の両方を担持する。多孔質粒子の細孔内には、有機系光エネルギー線吸収剤および常温硬化型シリコーン組成物が共存する。常温硬化型シリコーン組成物の配合容積が、有機系光エネルギー線吸収剤を取り込んだ多孔質粒子の吸油可能容積以上になると（あるいは、常温硬化型シリコーン組成物および有機系光エネルギー線吸収剤の総配合容積が、有機系光エネルギー線吸収剤をまだ取り込んでいない多孔質粒子の吸油可能容積以上になると）、一部の有機系光エネルギー線吸収剤とシリコーン硬化物とが粒子表面に存在することになり、溶剤による溶脱率が高くなることがある。
【０２６８】
多孔質粒子（有機系光エネルギー線吸収剤を取り込んだ多孔質粒子）１００質量部に対する常温硬化型シリコーン組成物の質量部数は、例えば、５質量部以上、好ましくは、１０質量部以上であり、また、例えば、６０質量部以下、好ましくは、５０質量部以下である。
【０２６９】
上記した１段階法または２段階法によって、第１工程を実施する。
【０２７０】
１段階法および２段階法のうち、製造工数を低減する観点では、１段階法が好ましい。一方、有機系光エネルギー線吸収剤を高濃度で多孔質粒子に担持させる観点では、２段階法が好ましい。
【０２７１】
その後、第２工程を実施する。
【０２７２】
第２工程では、常温硬化型シリコーン組成物を取り込んだ多孔質粒子を、例えば、常温で放置する。
【０２７３】
放置する時間は、特に限定されず、常温硬化型シリコーン組成物に含まれる有機溶剤が留去（除去）されるとともに、第１オリゴマーおよび第２オリゴマーが硬化できる時間であって、具体的には、例えば、３０分以上、好ましくは、１時間以上、より好ましくは、１０時間以上、さらに好ましくは、２０時間以上であり、また、例えば、１００時間以下である。なお、第２工程の時間短縮を図る観点から、常温硬化型シリコーン組成物を取り込んだ多孔質粒子を、例えば、１００℃以下で、例えば、１時間以上、５時間以下、加熱して、第２工程を実施することもできる。
【０２７４】
これによって、第１オリゴマーおよび第２オリゴマーの硬化反応が進行する。
【０２７５】
同時に、多孔質粒子がシリカ系粒子またはセルロース系粒子であれば、好ましくは、多孔質粒子の表面に存在するヒドロキシル基と脱水反応して、多孔質粒子と、第１オリゴマーおよび第２オリゴマーとが、化学結合を形成する。
【０２７６】
同時に、あるいは、上記に先行して、第１オリゴマーおよび第２オリゴマーのアルコキシ基から生じるアルコールは、有機溶剤とともに除去（留去）される。
【０２７７】
これにより、常温硬化型シリコーン組成物を常温硬化させて、常温硬化型シリコーン組成物の硬化物を調製する。この硬化物によって、多孔質粒子の表面に担持された有機系光エネルギー線吸収剤を封止する。つまり、この硬化物は、多孔質粒子の細孔内において、有機系光エネルギー線吸収剤を封止する封止体を形成する。
【０２７８】
この硬化物は、例えば、硬質である。ＪＩＳ  Ｋ  ５６００−５−４（１９９９）年に記載に従って測定される硬化物からなる被膜の鉛筆硬度は、例えば、Ｈ以上、好ましくは、２Ｈ以上、より好ましくは、３Ｈ以上、さらに好ましくは、４Ｈ以上、とりわけ好ましくは、５Ｈ以上である。
【０２７９】
これにより、多孔質粒子と有機系光エネルギー線吸収剤と硬化物とを含む化粧料添加剤を製造する。
【０２８０】
図２Ａ〜図２Ｃに、２段階法で第１工程を実施し、次いで、第２工程を実施する化粧料添加剤の製造工程を説明する断面図を描画する。
【０２８１】
２段階法では、図２Ａに示すように、第１段階目として、まず、多孔質粒子２を準備する。多孔質粒子２は、上記した細孔径に相当する細孔５を有する。
【０２８２】
次いで、図２Ｂに示すように、有機系光エネルギー線吸収剤３を、多孔質粒子２の細孔５内に取り込ませる。有機系光エネルギー線吸収剤３は、細孔５の内表面に付着している。また、細孔５には、硬化物４が形成される空隙（マージン）６がまだ存在する。
【０２８３】
その後、第２段階目として、さらに、常温硬化型シリコーン組成物を細孔５内に取り込ませ、それを常温硬化させて、図２Ｃまたは図３に示すように、硬化物４であるシリコーン硬化物４１を形成する。硬化物４は、有機系光エネルギー線吸収剤３を封止している。
【０２８４】
これにより、多孔質粒子２と、有機系光エネルギー線吸収剤３と、シリコーン硬化物４１とを備える化粧料添加剤１を製造する。
【０２８５】
図２Ｃに示すように、この化粧料添加剤１は、細孔５内において、有機系光エネルギー線吸収剤３からなる相（吸収相）と、硬化物４からなる相（硬化相）との２相を有することができ、また、図３に示すように、１相であってもよい。このことは、有機系光エネルギー線吸収剤がシリコーン組成物に溶解できることに起因する。
【０２８６】
また、図３に、１段階法で第１工程を実施し、次いで、第２工程を実施して得られる化粧料添加剤の断面図を描画する。
【０２８７】
１段階法でも、まず、図２Ａに示すような、細孔５を有する多孔質粒子２を準備する。
【０２８８】
次いで、有機系光エネルギー線吸収剤および常温硬化型シリコーン組成物を含有する混合液を細孔５内に一度に取り込ませ、その後、混合液中の常温硬化型シリコーン組成物を硬化させて、図３に示すように、硬化物４を形成する。この硬化物４中には、有機系光エネルギー線吸収剤（図３では図示されず）が均一に分散されている。
【０２８９】
この化粧料添加剤１は、細孔５内において、有機系光エネルギー線吸収剤３および硬化物４からなる１相（吸収硬化相）を有する。
【０２９０】
このように、この化粧料添加剤１は、多孔質粒子２の細孔５内に有機系光エネルギー線吸収剤３が取り込まれた上で、有機系光エネルギー線吸収剤３（細孔５）が硬化物４により封止されている。
【０２９１】
第２の方法は、第３工程と、第４工程とを順に備える。
【０２９２】
第３工程では、多孔質粒子と、有機系光エネルギー線吸収剤と、硬化性ケイ素原料とを配合する。
【０２９３】
第３工程としては、例えば、多孔質粒子に対して、有機系光エネルギー線吸収剤および硬化性ケイ素原料を１度に配合する１段階法、例えば、多孔質粒子に対して、有機系光エネルギー線吸収剤および硬化性ケイ素原料を順に配合する２段階法が挙げられる。
【０２９４】
まず、１段階法を説明する。
【０２９５】
１段階法では、硬化性ケイ素原料として、例えば、シリカ系化合物、好ましくは、オルガノシラン組成物（第１のオルガノシラン組成物）が挙げられる。オルガノシラン組成物に含有されるオルガノシラン系化合物は、ケイ酸塩より、有機系光エネルギー線吸収剤に対する親和性に優れる。そのため、均一な第２混合液（後述）を調製できる。
【０２９６】
１段階法では、有機系光エネルギー線吸収剤と、硬化性ケイ素原料とを配合する。具体的には、有機系光エネルギー線吸収剤を、液状のオルガノシラン系化合物および触媒を含むオルガノシラン組成物（第１のオルガノシラン組成物）に溶解または分散させる。これにより、有機系光エネルギー線吸収剤およびオルガノシラン系化合物を含有する第２混合液を調製する。
【０２９７】
第２混合液における有機系光エネルギー線吸収剤の割合は、例えば、１０質量％以上、好ましくは、２５質量％以上であり、また、例えば、８０質量％以下、好ましくは、５０質量％以下である。第２混合液におけるオルガノシラン系化合物の割合は、例えば、２０質量％以上、好ましくは、５０質量％以上であり、また、例えば、９０質量％以下、好ましくは、７５質量％以下である。
【０２９８】
続いて、多孔質粒子と、第２混合液とを配合する。具体的には、多孔質粒子に第２混合液を配合する。これにより、第２混合液（有機系光エネルギー線吸収剤、オルガノシラン系化合物および触媒）を多孔質粒子に担持させる。
【０２９９】
この際、第２混合液の配合容積が、好ましくは、多孔質粒子の吸油可能容積未満となるように、多孔質粒子と、第２混合液とを配合する。これにより、多孔質粒子に第２混合液を担持させる。
【０３００】
第２混合液の質量部数は、多孔質粒子１００質量部に対して、例えば、８０質量部以上、好ましくは、１２０質量部以上であり、また、例えば、２５０質量部以下、好ましくは、２００質量部以下、より好ましくは、１８０質量部以下である。多孔質粒子１００質量部に対する有機系光エネルギー線吸収剤の質量部数は、第１の方法におけるそれと同様である。
【０３０１】
これにより、第２混合液が多孔質粒子の細孔に取り込まれる。第２混合液を、例えば、常温（２５℃）で、混合する。具体的には、第２混合液を、例えば、１０分以上、好ましくは、３０分以上、また、例えば、３時間以下、好ましくは、２時間以下、攪拌する。
【０３０２】
また、１段階法として、例えば、多孔質粒子と、大過剰の第２混合液とを配合して、スラリーを調製し、スラリーにおいて、吸着平衡となるまで、第２混合液の一部を多孔質粒子の細孔に取り込ませ、その後、残余の第２混合液を上記した多孔質粒子から分離する方法を挙げることもできる（いわゆる、湿式法）。
【０３０３】
湿式法では、第２混合液の配合部数は、多孔質粒子１００質量部に対して、例えば、２５０質量部以上、好ましくは、５００質量部以上、より好ましくは、７５０質量部以上であり、また、例えば、３０００質量部以下、好ましくは、１５００質量部以下である。
【０３０４】
残余の第２混合液の分離方法としては、例えば、濾過などの固液分離方法が挙げられる。
【０３０５】
次に、２段階法を説明する。
【０３０６】
２段階法は、具体的には、まず、有機系光エネルギー線吸収剤および多孔質粒子を配合し、その後、それらと硬化性ケイ素原料とを配合する。詳しくは、２段階法は、まず、有機系光エネルギー線吸収剤を多孔質粒子に担持させ、その後、シリカ系化合物を多孔質粒子に担持させる方法である。
【０３０７】
２段階法における第１段階目は、上記した第１の方法の第１工程における２段階法における第１段階目と同様である。
【０３０８】
第１段階目の後に、第２段階目として、有機系光エネルギー線吸収剤を取り込んだ多孔質粒子と、シリカ系化合物とを配合する。
【０３０９】
シリカ系化合物としては、ケイ酸塩およびオルガノシラン系化合物のいずれであってもよい。なお、シリカ系化合物がケイ酸塩である場合には、ケイ酸塩を水に溶解させて、ケイ酸塩水溶液を調製することができる。水１００質量部に対するケイ酸塩の質量部数は、例えば、１質量部以上、好ましくは、３質量部以上であり、また、例えば、２５質量部以下、好ましくは、１０質量部以下である。ケイ酸塩水溶液を用いる場合には、有機系光エネルギー線吸収剤を取り込んだ多孔質粒子と、ケイ酸塩水溶液とを配合して、それらを混合する。
【０３１０】
シリカ系化合物の質量部数は、多孔質粒子１００質量部に対して、例えば、１０質量部以上、好ましくは、５０質量部以上であり、また、例えば、１０００質量部以下、好ましくは、２５０質量部以下である。
【０３１１】
上記した１段階法または２段階法によって、第３工程を実施する。
【０３１２】
１段階法および２段階法のうち、製造工数を低減する観点では、１段階法が好ましい。
【０３１３】
一方、２段階法は、有機系光エネルギー線吸収剤を高濃度で多孔質粒子に担持させる観点、および、親水性（水溶性）のケイ酸塩を用いることができ、環境負担を低減する観点から、好適である。
【０３１４】
その後、第４工程を実施する。
【０３１５】
第４工程では、シリカ系化合物を加水分解して、縮合反応させて、シリカ系硬化物を細孔内に生成する。
【０３１６】
シリカ系化合物がケイ酸塩であれば、例えば、酸をケイ酸塩（具体的には、ケイ酸塩水溶液）に配合する。一方、シリカ系化合物がオルガノシラン系化合物であれば、オルガノシラン系化合物（オルガノシラン組成物）（好ましくは、第１のオルガノシラン組成物）を加熱する。好ましくは、酸をケイ酸塩に配合する。酸をケイ酸塩に配合すれば、ケイ酸塩を加熱する必要がなく、そのため、有機系光エネルギー線吸収剤が加熱に起因して光エネルギー線吸収性能が低減することを抑制できる。
【０３１７】
酸は、加水分解反応の触媒である。酸としては、例えば、硫酸などの無機酸、例えば、有機酸が挙げられ、好ましくは、無機酸が挙げられる。また、酸は、水で希釈された酸水溶液に調製されてもよい。
【０３１８】
ケイ酸塩における酸化金属（具体的には、ケイ酸ナトリウムにおける酸化ナトリウム）に対する、酸の当量比が、例えば、１となるように、酸をケイ酸塩に対して配合する。
【０３１９】
また、酸の配合は、例えば、複数回、好ましくは、２回にわたって実施することができる。例えば、１回目の配合で、シリカ系硬化物を細孔内に堆積させ、２回目の配合で、ケイ酸塩の加水分解反応を完結させる。また、具体的には、１回目の酸の配合では、ケイ酸塩を部分中和し、２回目の酸の配合によって、ケイ酸塩を完全中和する。１回目の配合割合は、酸全配合量に対して、例えば、５０％以上、好ましくは、６０％以上であり、また、例えば、９０％以下、好ましくは、７０％以下である。
【０３２０】
１回目の配合時間は、例えば、１時間以上、好ましくは、５時間以上であり、また、１０時間以下である。２回目の配合時間は、例えば、１分以上、好ましくは、５分以上であり、また、例えば、３０分以下、好ましくは、１５分以下である。
【０３２１】
なお、ケイ酸塩水溶液を用いる場合には、加水分解反応後に、化粧料添加剤を、例えば、濾過などの固液分離によって、酸によって中和されたケイ酸塩水溶液から化粧料添加剤を回収する。
【０３２２】
酸を配合する時の温度は、特に限定されず、例えば、２０〜４０℃、具体的には、常温である。
【０３２３】
オルガノシラン系化合物の加熱温度は、例えば、５０℃以上、好ましくは、６０℃以上、より好ましくは、７０℃以上であり、また、例えば、１００℃以下、好ましくは、９０℃以下である。
【０３２４】
一方、加熱時間は、例えば、４時間以上、好ましくは、８時間以上、より好ましくは、１２時間以上であり、また、例えば、１００時間以下である。
【０３２５】
この硬化物は、例えば、硬質である。ＪＩＳ  Ｋ  ５６００−５−４（１９９９）年に記載に従って測定される硬化物からなる被膜の鉛筆硬度は、例えば、Ｈ以上、好ましくは、２Ｈ以上、より好ましくは、３Ｈ以上、さらに好ましくは、４Ｈ以上、とりわけ好ましくは、５Ｈ以上である。
【０３２６】
これにより、多孔質粒子の細孔内に、有機系光エネルギー線吸収剤を封止する硬化物を充填して、化粧料添加剤を得る。
【０３２７】
化粧料添加剤は、必要により、洗浄および乾燥する。
【０３２８】
図５に、１段階法で第３工程を実施し、次いで、第４工程を実施する第２の方法で得る化粧料添加剤の断面図を描画する。
【０３２９】
また、２段階法で第３工程を実施する態様は、図２Ａ〜図２Ｂに描画され、また、第４工程を実施する態様は、図２Ｃで準ずる内容で示される。
【０３３０】
第３の方法は、第１工程および第２工程、および／または、第３工程および第４工程と、第５工程とを備える。
【０３３１】
第５工程では、第１の方法の第２工程の後、および／または、第２の方法の第４工程の後に、硬化物から、化粧料添加剤における多孔質粒子の外表面を被覆する硬化物の被膜を形成する。硬化物として、例えば、優れた強度を得る観点から、シリコーン硬化物、シリカ系硬化物が挙げられ、好ましくは、優れた伸展性、優れた撥水性および良好な感触を得る観点から、常温硬化性シリコーン組成物の硬化物であるシリコーン硬化物が挙げられる。また、非マイクロプラスチック該当品（マイクロプラスチックの発生を抑制できる化粧料添加剤）であって、伸展性にも優れる化粧料添加剤における硬化物として、好ましくは、第２のオルガノシロキサン組成物の硬化物も挙げられる。
【０３３２】
硬化物をシリコーン硬化物とする場合には、第２工程または第４工程の後の化粧料添加剤（具体的には、細孔内に有機系光エネルギー線吸収剤および硬化物を含む多孔質粒子）と、シリコーン組成物（好ましくは、常温硬化型シリコーン組成物）とを配合する。
【０３３３】
続いて、シリコーン組成物を硬化反応（縮合反応）させて、シリコーン硬化物を生成する。シリコーン組成物が常温硬化型シリコーン組成物であれば、放置する。放置時間は、第１の方法の第２工程のそれと同様である。なお、第５工程の時間短縮を図る観点から、常温硬化型シリコーン組成物を取り込んだ多孔質粒子を、例えば、１００℃以下で、例えば、１時間以上、５時間以下、加熱して、第２工程を実施することもできる。
【０３３４】
硬化物をシリカ系硬化物とする場合には、第２工程または第４工程の後の化粧料添加剤と、オルガノシラン組成物とを配合する。オルガノシラン組成物としては、例えば、第１のオルガノシラン組成物、第２のオルガノシラン組成物が挙げられ、好ましくは、化粧料添加剤の伸展性を向上させる観点から、第２のオルガノシラン組成物が挙げられる。
【０３３５】
続いて、シリカ系化合物であるオルガノシラン組成物を硬化反応（縮合反応）させて、シリカ系硬化物を生成する。具体的には、オルガノシラン組成物を取り込んだ多孔質粒子を加熱する。加熱温度は、例えば、５０℃以上、好ましくは、６０℃以上、より好ましくは、７０℃以上であり、また、例えば、１００℃以下、好ましくは、９０℃以下である。一方、加熱時間は、例えば、４時間以上、好ましくは、８時間以上、より好ましくは、１２時間以上であり、また、例えば、１００時間以下である。
【０３３６】
第３の方法によって、多孔質粒子の外表面を被覆する硬化物を被膜として形成する。
【０３３７】
上記した工程後の多孔質粒子１００質量部に対する硬化物の被膜の質量部数は、例えば、０．０１質量部以上、好ましくは、０．１質量部以上であり、また、例えば、２５質量部以下、好ましくは、５質量部以下である。
【０３３８】
硬化物の被膜は、撥水被膜として作用するため、この硬化物の被膜を有する化粧料添加剤は、撥水性に優れるとともに、感触が良好である。
【０３３９】
図４および図６には、第３の方法によって得られる化粧料添加剤の断面図を示す。
【０３４０】
具体的には、第１工程および第２工程を実施して、シリコーン硬化物４１で多孔質粒子２の細孔５内を封止し、第５工程で、被膜４３で多孔質粒子２の外表面を被覆する態様が、図４で描画される。
【０３４１】
また、第３工程および第４工程を実施して、シリカ系硬化物４２で多孔質粒子２の細孔５内を封止し、第５工程で、被膜４３で多孔質粒子２の外表面を被覆する態様が、図６で描画される。
【０３４２】
なお、上記した説明では、第３の方法と、第１の方法または第２の方法とを区別している。しかし、例えば、第１の方法を実施することによって、多孔質粒子の細孔の充填に加え、多孔質粒子の外表面の被覆を併せて実施されることが許容される。つまり、第１の方法または第２の方法の実施によって、同時に第３の方法が実施されることが許容される。
【０３４３】
また、図７および図８の態様では、多孔質粒子２の細孔５の深部および浅部のそれぞれに、シリカ系硬化物４２およびシリコーン硬化物４１のそれぞれが存在するが、それらの配置は、図示しないが、逆であってもよい。
【０３４４】
また、図示しないが、図６におけるシリカ系硬化物４２が細孔５から突出する一方、シリコーン硬化物４１は、多孔質粒子２の外表面の全部または一部を被覆してもよい。
【０３４５】
その後、多孔質粒子は、硬化物（とりわけ、硬化物の被膜）がバインダとして作用することにより、多孔質粒子が凝集している場合には、上記した凝集を解消するために、解砕により、凝集状態を解消させる。具体的には、ジェットミルなどによって、化粧料添加剤を解砕する。
【０３４６】
これにより、多孔質粒子と有機系光エネルギー線吸収剤と硬化物とを含む化粧料添加剤を製造する。
【０３４７】
このようにして得られた化粧料添加剤は、光エネルギー線吸収が要求される化粧料基剤に添加されて、化粧料として使用される。
【０３４８】
化粧料は、光エネルギー線吸収性能を有する化粧料であって、かかる化粧料としては、例えば、日焼け止めローション、日焼け止め乳液、日焼け止めクリーム、日焼け止めジェル、日焼け止め２層分離タイプなどのサンスクリーン化粧料、例えば、ファンデーション、コンシーラー、頬紅、白粉（おしろい、ルースパウダー、プレストパウダー）、コントロールカラー、下地料、ＢＢクリーム、アイカラー、口紅などのメイクアップ化粧料、例えば、乳液、クリーム、美容液、デイクリームなどのスキンケア化粧料などが挙げられることができる。好ましくは、サンスクリーン化粧料、メイクアップ化粧料（具体的には、ファンデーション）が挙げられる。なお、化粧料添加剤が添加された化粧料は、化粧料組成物として調製される。
【０３４９】
そして、この化粧料添加剤では、多孔質粒子が、有機系光エネルギー線吸収剤を取り込み、さらに、かかる有機系光エネルギー線吸収剤を多孔質粒子内において硬化物によって封止している。そのため、有機系光エネルギー線吸収剤の漏出を抑制することができる。つまり、有機系光エネルギー線吸収剤の漏出抑制性に優れる。従って、化粧料添加剤、さらには、それが添加された化粧料は、光エネルギー線吸収効果に優れる。
【０３５０】
さらに、この化粧料添加剤は、特定のシリコーン組成物の硬化物であるシリコーン硬化物を含むので、伸展性に優れる。とりわけ、シリコーン組成物がシリコーンオイルを含む場合には、硬化物の表面にシリコーンオイルが局在化するので、とりわけ、伸展性に優れ、感触が良好である。
【０３５１】
一方、化粧料添加剤は、シリカ系硬化物を含む場合には、マイクロプラスチックの発生を抑制できる。そのため、環境負荷を低減できる。
【０３５２】
とりわけ、多孔質粒子がシリカ系粒子で、硬化物がシリカ系硬化物であれば、それらは、親和性に優れる。そのため、化粧料添加剤は、強度に優れる。しかも、シリカ系粒子およびシリカ系硬化物は、いずれも、マイクロプラスチックの発生を抑制できる。従って、化粧料添加剤は、強度に優れながら、環境負荷を低減することもできる（具体的には、実施例１０〜１３および２１）。
【０３５３】
他方、有機系光エネルギー線吸収剤を封止する硬化物がシリカ系硬化物であり、被膜を構成する硬化物がシリコーン硬化物であれば、化粧料添加剤は、マイクロプラスチックの発生抑制と、伸展性および撥水性とをバランスよく備えることができる（具体的には、実施例１４〜２０）。
【０３５４】
また、この化粧料添加剤の製造方法では、常温硬化型シリコーン組成物を常温硬化させれば、有機系光エネルギー線吸収剤が加熱に起因して光エネルギー線吸収性能が低減することを抑制することができる。
【０３５５】
また、シリカ系化合物（具体的には、ケイ酸塩）を、酸触媒下で、常温で、加水分解して、シリカ（シリカ硬化物）を生成すれば、有機系光エネルギー線吸収剤が加熱に起因して光エネルギー線吸収性能が低減することを抑制することができる。
【０３５６】
また、シリコーン組成物は、第１オリゴマーおよびシリコーンオイルを必須成分として含み、第２オリゴマーを任意成分として含むこともできる。
【０３５７】
なお、上記した一例では、常温硬化型シリコーン組成物を１液型で準備しているが、例えば、常温硬化型シリコーン組成物を２液型で準備することもできる。例えば、第１オリゴマーを含有するＡ液と、触媒および有機溶媒を含有するＢ液とをそれぞれ調製する。
【０３５８】
なお、上記の一例で説明した化粧料添加剤の製造方法では、第１工程では、常温硬化型シリコーン組成物を配合し、第２工程では、常温硬化型シリコーン組成物を常温硬化させているが、これに限定されず、例えば、第１工程では、２液型加熱硬化型シリコーン組成物（Ａ液およびＢ液）（加熱硬化することができる硬化型シリコーン組成物）を配合し、第２工程では、２液型加熱硬化型シリコーン組成物を加熱により硬化させることもできる。
【実施例】
【０３５９】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。【０３６０】
＜常温硬化型シリコーン組成物の調製例＞
調製例１
表１に記載の処方に従って、常温硬化型シリコーン組成物を調製した。具体的には、２００ｍｌガラス容器に、第１オリゴマー６．８部、第２オリゴマー２７．４部、シリコーンオイル１．８部、溶媒５４．０部、触媒１０．０部を配合し、マグネチックスターラーを用いて、常温で２０分間攪拌して、常温硬化型シリコーン組成物を調製した。【０３６１】
なお、この常温硬化型シリコーン組成物を、常温硬化させたときの硬化物の質量割合は、硬化前の常温硬化型シリコーン組成物の質量に対して、３０．５質量％であった。また、常温硬化型シリコーン組成物を、ＪＩＳ  Ｈ  ４０００準拠の試験用アルミニウム板の表面に塗布し、２３℃で２４時間静置して、有機溶剤および加水分解生成物を除去した後の硬化物からなる被膜の鉛筆硬度は、５Ｈであった。【０３６２】
原料成分の詳細を以下に示す。【０３６３】
第１オリゴマー：Ｘ−４０−９２５０（式（４）中、ｂが８、ｃが４、ｄが４であるメチル系シリコーンアルコキシオリゴマー（第１オリゴマー）、信越化学工業社製）
第２オリゴマー：ＫＲ−５００（式（７）中、ｇが１０、ｈが４であるメチル系シリコーンアルコキシオリゴマー（第２オリゴマー）、信越化学工業社製）
シリコーンオイル：ＫＦ−９６−１０００ｃｓ（ポリジメチルシロキサン、動粘度（２５℃）：１０００ｍｍ２／ｓ、信越化学工業社製）
有機溶剤：２−プロパノール（２０℃における蒸気圧４ｋＰａ）
触媒：Ｄ−２５（チタン（ＩＶ）テトラｎ−ブトキシド、信越化学工業社製）
ケイ酸ナトリウム：加水分解性のケイ酸塩、３号ケイ酸ソーダ、富士化学社製
テトラエトキシシラン：加水分解性のオルガノシラン系化合物、ＴＥＯＳ、エチルシリケート２８（コルコート社製）、硬化後の生成シリカ２８重量％
テトラメトキシシランのオリゴマー：加水分解性のオルガノシラン系化合物、平均重合度７、メチルシリケート５３（コルコート社製）、硬化後の生成シリカ５３重量％【０３６４】
＜多孔質粒子および有機系紫外線吸収剤の準備＞
多孔質粒子として、表２に記載の４種類のシリカ系粒子、および、表４に記載の吸油量２５０ｍＬ／１００ｇの１種類のセルロース粒子（大東化成工業社製、ＣＥＬＬＵＬＯＢＥＡＤＳ  ＵＳＦ）を準備した。【０３６５】
表３〜表５に記載の有機系紫外線吸収剤として、ＥＨＭＣ（ＵＶＢ吸収剤）およびアボベンゾン（ＵＶＡ吸収剤）を準備した。【０３６６】
表５に記載の硬化性ケイ素原料として、ケイ酸ナトリウム（加水分解性のケイ酸塩）、および、テトラエトキシシラン（加水分解性のオルガノシラン系化合物）、テトラメトキシシランのオリゴマー（加水分解性のオルガノシラン系化合物）をそれぞれ準備した。【０３６７】
＜化粧料添加剤の製造＞
＜第１工程を２段階法で実施する化粧料添加剤の製造＞
実施例１
表３に記載の処方で、有機系紫外線吸収剤を２−プロパノールに溶解させて、有機系紫外線吸収剤の２−プロパノール溶液、つまり、有機系紫外線吸収剤液を調製した。【０３６８】
続いて、表３に記載の処方でシリカ系粒子を攪拌機（カワタ社製スーパーミキサー・ピッコロ）に仕込み、３００ｒｐｍで攪拌しながら、有機系紫外線吸収剤液を２分かけて滴下し、５分間攪拌を継続して均一になるまで混合した（第１段階目）。第１段階目では、有機系紫外線吸収剤液の全部が、シリカ系粒子に吸収された。これにより、有機系紫外線吸収剤液を取り込んだシリカ系粒子を得た。【０３６９】
続いて、シリカ系粒子を、２３℃で１日静置して、２−プロパノールを揮散させた（除去した）。これにより、有機系紫外線吸収剤のみが、シリカ系粒子の細孔内に取り込まれ、つまり、有機系紫外線吸収剤のみが担持されたシリカ系粒子を得た。【０３７０】
次いで、有機系紫外線吸収剤が担持されたシリカ系粒子を攪拌機に仕込み、常温硬化型シリコーン組成物を表３に記載の量を２分かけて滴下し、５分間攪拌を継続して均一になるまで混合した（第２段階目）。【０３７１】
続いて、２３℃で２日静置して、常温硬化型シリコーン組成物に含まれる２−プロパノールを揮散させながら、常温硬化型シリコーン組成物を常温硬化させた（第２工程）。これにより、常温硬化型シリコーン組成物の硬化物を得た。シリカ系粒子に有機系紫外線吸収剤が担持され、有機系紫外線吸収剤が硬化物によって封止された化粧料添加剤を製造した。【０３７２】
その後、化粧料添加剤をジェットミル（セイシン企業社製Ａ−Ｏジェットミル）で解砕した。【０３７３】
＜第１工程を２段階法で実施する化粧料添加剤の製造＞
実施例２、５および６
表３の記載に従って、処方を変更した以外は、実施例１と同様に処理して、化粧料添加剤を得た。【０３７４】
比較例１
表３の記載に従って、常温硬化型シリコーン組成物を配合しなかった以外は、実施例１と同様に処理して、化粧料添加剤を得た。【０３７５】
要するに、第１工程の２段階法において、第１段階目を実施したが、第２段階目を実施せず、また、第２工程も実施しなかった。つまり、比較例１の化粧料添加剤は、硬化物を含まない。【０３７６】
＜第１工程を１段階法で実施する化粧料添加剤の製造＞
実施例３、４、７および８
表３に記載に従って、有機系紫外線吸収剤と常温硬化型シリコーン組成物とを配合して、有機系紫外線吸収剤と常温硬化型シリコーン組成物とを含有する混合液を調製した。この混合液では、有機系紫外線吸収剤が、常温硬化型シリコーン組成物中に溶解していた。【０３７７】
続いて、表３に記載の処方でシリカ系粒子を攪拌機（カワタ社製スーパーミキサー・ピッコロ）に仕込み、シリカ系粒子を３００ｒｐｍで攪拌しながら、表３に記載の処方で、混合液を、２分かけてシリカ系粒子に滴下し、５分間攪拌を継続して均一になるまで混合した。これにより、混合液の全部が、シリカ系粒子に吸収された。つまり、混合液を吸収したシリカ系粒子を得た（第１工程）。【０３７８】
続いて、このシリカ系粒子を、２３℃で２日静置して、２−プロパノールを揮散させ、常温硬化型シリコーン組成物を常温硬化させた（第２工程）。これにより、常温硬化型シリコーン組成物の硬化物を得た。有機系紫外線吸収剤が硬化物によって封止された化粧料添加剤を製造した。【０３７９】
その後、化粧料添加剤をジェットミル（セイシン企業社製Ａ−Ｏジェットミル）で解砕した。【０３８０】
比較例２〜比較例７
表３に記載されるように、有機系紫外線吸収剤をそのまま比較例２〜比較例３とし、シリカ系粒子をそのまま比較例４〜比較例７とした。【０３８１】
＜第１工程を２段階法で実施する化粧料添加剤の製造＞
実施例９
配合処方を表４に従った以外は、実施例１と同様にして、化粧料添加剤を製造した。【０３８２】
比較例８
表４の記載に従って、常温硬化型シリコーン組成物を配合しなかった以外は、実施例９と同様に処理して、化粧料添加剤を得た。【０３８３】
要するに、第１工程の２段階法において、第１段階目を実施するが、第２段階目を実施せず、また、第２工程も実施しなかった。つまり、比較例８の化粧料添加剤の製造では、常温硬化型シリコーン組成物を配合せず、そのため、化粧料添加剤は、硬化物を含まない。【０３８４】
＜ケイ酸ナトリウムを用いる２段階法の第３工程および第４工程を実施する化粧料添加剤の製造＞
実施例１０および１１
（第３工程の第１段階目）
表５に記載の処方で、有機系紫外線吸収剤を２−プロパノールに溶解させて、有機系紫外線吸収剤の２−プロパノール溶液、つまり、有機系紫外線吸収剤液を調製した。【０３８５】
続いて、表５に記載の処方でシリカ系粒子を攪拌機（カワタ社製スーパーミキサー・ピッコロ）に仕込み、３００ｒｐｍで撹拌しながら、有機系紫外線吸収剤液を５分かけて滴下し、５分間撹拌を継続して均一になるまで混合した。第１段階目では、有機系紫外線吸収剤液の全部が、シリカ系粒子に吸収された。これにより、有機系紫外線吸収剤液を取り込んだシリカ系粒子を得た。続いて、シリカ系粒子を、２３℃で１日真空乾燥して、２−プロパノールを揮散させた（除去した）。これにより、有機系紫外線吸収剤のみが、シリカ系粒子の細孔内に取り込まれた、つまり、有機系紫外線吸収剤のみが担持されたシリカ系粒子を得た。【０３８６】
（第３工程の第２段階目および第４工程）
次いで、表５に記載の処方で、５Ｌのステンレス製容器に、第３工程の第２段階目で調製したシリカ系粒子およびイオン交換水２ｋｇを順に仕込み、ステンレス製攪拌機（新東科学製スリーワンモーター）で撹拌しながら、ケイ酸ナトリウム９２ｇを添加して溶解して、ケイ酸ナトリウム水溶液を調製した。続いて、１０％硫酸水溶液９０ｇ（ケイ酸ナトリウム中の酸化ナトリウムに対する０．６６当量）を６時間かけて滴下して、シリカ系硬化物をシリカ系粒子の細孔内へ堆積させ、細孔を封止した。【０３８７】
続いて、１０％硫酸水溶液４７ｇ（ケイ酸ナトリウム中の酸化ナトリウムに対する０．３４当量）を１０分で添加して、反応を終了させた（完全中和）。これによって、シリカであるシリカ系硬化物を生成した。このようにして、有機系紫外線吸収剤が担持され、シリカ系硬化物によって封止された化粧料添加剤のスラリーを得た。続いて、円形濾紙を敷いた磁製ブフナー漏斗を、吸引ビンにセットし、このスラリーを移し、減圧濾過による固液分離さらに水洗を行った。得られた、スラリーを５０℃で１日真空乾燥して、化粧料添加剤を得た。【０３８８】
＜オルガノシラン系化合物を用いる１段階法の第３工程および第４工程を実施する化粧料添加剤の製造＞
実施例１２および１３
（第３工程）
表５に記載の処方で、有機系紫外線吸収剤およびテトラブトキシチタンをテトラエトキシシランに溶解させて、テトラエトキシシラン溶液を調製した。続いて、表５に記載の処方でシリカ系粒子を攪拌機（カワタ社製スーパーミキサー・ピッコロ）に仕込み、３００ｒｐｍで撹拌しながら、テトラエトキシシラン溶液を１０分かけて滴下し、５分間撹拌を継続して均一になるまで混合した。第１段階目では、テトラエトキシシラン溶液の全部が、シリカ系粒子に吸収された。これにより、テトラエトキシシラン溶液を取り込んだシリカ系粒子を得た。【０３８９】
（第４工程）
続いて、シリカ系粒子を、８０℃で１５時間加熱乾燥した。これにより、テトラエトキシシランを加水分解して、縮合反応させて、シリカであるシリカ系硬化物を生成するとともに、副生成物であるエタノールおよびブタノールを除去した。これにより、有機系紫外線吸収剤が担持され、シリカ系硬化物で細孔が封止されたシリカ系粒子を得た。【０３９０】
＜ケイ酸ナトリウムを用いる２段階法の第３工程、第４工程、および、常温硬化型シリコーン組成物を用いる第５工程を実施する化粧料添加剤の製造＞
実施例１４および１５
（第１工程および第２工程）
実施例１０と同様に第１工程および第２工程を実施した。【０３９１】
（第５工程）
表５に記載の処方で、第２工程の後の化粧料添加剤を、攪拌機（カワタ社製スーパーミキサー・ピッコロ）に仕込み、３００ｒｐｍで撹拌しながら、常温硬化型シリコーン組成物を５分かけて滴下し、５分間撹拌を継続して均一になるまで混合した。シリカ系粒子を、２３℃で２日静置して、常温硬化型シリコーン組成物に含まれる２−プロパノールを揮散させながら、常温硬化型シリコーン組成物を常温硬化させた。これにより、外表面にシリコーン硬化物からなる硬化物の被膜を有する化粧料添加物を製造した。【０３９２】
＜オルガノシラン系化合物を用いる２段階法の第３工程、第４工程、および、常温硬化型シリコーン組成物を用いる第５工程を実施する化粧料添加剤の製造＞
実施例１６および１７
（第３工程の第１段階目）
実施例１０と同様に第３工程の第１段階目を実施した。【０３９３】
（第３工程の第２段階目および第４工程）
表５に記載の処方で、テトラブトキシチタンをテトラエトキシシランに溶解させて、テトラエトキシシラン溶液を調製した。【０３９４】
続いて、表５に記載の処方でシリカ系粒子を攪拌機（カワタ社製スーパーミキサー・ピッコロ）に仕込み、３００ｒｐｍで撹拌しながら、テトラエトキシシラン溶液を２０分かけて滴下し、５分間撹拌を継続して均一になるまで混合した。続いて、シリカ系粒子を、８０℃で１５時間加熱乾燥して、テトラエトキシシランを硬化させた。これにより、有機系紫外線吸収剤が担持され、シリカ系硬化物によって封止された化粧料添加剤を得た。【０３９５】
（第５工程）
実施例１４と同様にして第５工程を実施して、硬化皮膜を形成した。これにより、外表面にシリコーン硬化物からなる硬化物の被膜を有する化粧料添加物を製造した。【０３９６】
＜オルガノシラン系化合物を用いる１段階法の第３工程、第４工程、および、常温硬化型シリコーン組成物を用いる第５工程を実施する化粧料添加剤の製造＞
実施例１８および１９
（第３工程および第４工程）
実施例１２と同様にして第３工程および第４工程を実施して、有機系紫外線吸収剤が担持され、シリカ系硬化物で細孔が封止されたシリカ系粒子を得た。【０３９７】
（第５工程）
実施例１４と同様にして第５工程を実施して、外表面にシリコーン硬化物からなる硬化物の被膜を有する化粧料添加物を得た。
た。【０３９８】
＜湿式法でオルガノシラン系化合物を用いる１段階法の第３工程、第４工程、および、常温硬化型シリコーン組成物を用いる第５工程を実施する化粧料添加剤の製造＞
実施例２０
有機系紫外線吸収剤（メトキシケイヒ酸エチルヘキシル）３５０ｇ、および、Ｄ−２５  ４０ｇをテトラエトキシシラン４２０ｇに溶解させ、テトラエトキシシラン溶液を調製し、２Ｌコルベンに仕込んだ。このテトラエトキシシラン溶液に、撹拌下、表５に記載の多孔質シリカ粉体１００ｇを添加し、テトラエトキシシラン溶液が細孔と吸着平衡となるまで、３００ｒｐｍで１時間撹拌した。このようにして、有機系紫外線吸収剤およびテトラエトキシシランが吸着されたシリカ系粒子のスラリーを得た。続いて、円形濾紙を敷いた磁製ブフナー漏斗を、吸引ビンにセットし、得られたスラリーを移して、減圧濾過にした。有機系紫外線吸収剤、テトラブトキシチタン、テトラエトキシシランが吸着されたシリカ系粒子湿粉を得た。得られたスラリーを湿粉を８０℃、１５時間加熱乾燥した。これにより、テトラエトキシシランを加水分解して、縮合反応させ、シリカ系硬化物を生成するとともに、副生成物であるエタノールおよびブタノールを除去した。これにより、有機系紫外線吸収剤が担持され、シリカ系硬化物で細孔が封止されたシリカ系粒子を得た。【０３９９】
なお、湿式法では、濾過によって取り除いた濾液中の有機系紫外線吸収剤、Ｄ−２５、
テトラエトキシシランのそれぞれの量を測定することによって、シリカ系粒子に吸着された上記成分の量を求めた。この量を、表５に括弧書きの左側に記載する。【０４００】
（第５工程）
実施例１４と同様にして、硬化皮膜を形成した。これにより、外表面にシリコーン硬化物からなる硬化物の被膜を有する化粧料添加物を製造した。【０４０１】
＜シリコーンオイルを含むオルガノシランオリゴマーを用いる１段階法の第３工程、第４工程を実施する化粧料添加剤の製造＞
実施例２１
（第３工程および第４工程）
表５に記載の処方で、２−プロパノールにＥＨＭＣ、テトラメトキシシランのオリゴマー、シリコーンオイル、Ｄ−２５を配合して、有機系紫外線吸収剤と第２のオルガノシラン組成物（テトラメトキシシランのオリゴマー、シリコーンオイルおよびＤ−２５）とを含有する混合液を調製した。この混合液では、有機系紫外線吸収剤が、第２のオルガノシラン組成物中に溶解していた。【０４０２】
続いて、表５に記載の処方でシリカ系粒子を攪拌機（カワタ社製スーパーミキサー・ピッコロ）に仕込み、シリカ系粒子を３００ｒｐｍで攪拌しながら、調製した混合液を、２分かけてシリカ系粒子に滴下し、５分間攪拌を継続して均一になるまで混合した。これにより、混合液の全部が、シリカ系粒子に吸収された。つまり、混合液を吸収したシリカ系粒子を得た（第３工程）。【０４０３】
続いて、シリカ系粒子を、８０℃で１５時間加熱乾燥した。これにより、テトラメトキシシランのオリゴマーを加水分解して、縮合反応させて、シリカであるシリカ系硬化物を生成するとともに、副生成物であるメタノールおよびブタノールを除去した。これにより、有機系紫外線吸収剤が担持され、シリカ系硬化物で細孔が封止され、シリコーンオイルが表面側に相分離した化粧料添加物を製造した。（第４工程）【０４０４】
＜評価＞
各実施例および各比較例の化粧料添加剤に関し、下記の各項目を評価した。それらの結果を表３〜表５に示す。【０４０５】
化粧料添加剤の外観
化粧料添加剤の外観を目視により観察した。【０４０６】
化粧料添加剤のＳＰＦ
化粧料添加剤のＳＰＦの測定を下記の手順に従って測定した。【０４０７】
（１）シリコーンオイル（信越化学社製ＫＦ−９６−１０００ｃｓ）にＥＨＭＣ濃度が７質量％となるように、化粧料添加剤を分散させた試料を準備した。【０４０８】
（２）ＰＭＭＡプレート（Ｈｅｌｉｏｓｃｒｅｅｎ社製ヘリオプレートＨＤ６）の上に試料を３０ｍｇ秤りとり、指で均一に塗り広げた。【０４０９】
（３）上記プレートを１５分間、室温（２５℃）静置乾燥後、ＳＰＦアナライザー（Ｌａｂｓｐｈｅｒｅ社製ＵＶ−２０００Ｓ）によって、ＳＰＦを測定した。【０４１０】
（４）測定は上記プレートの異なる１２点を測定し、その平均値を得た。１つの試料につき２回測定し、２回分の平均値の平均をＳＰＦ値とした。【０４１１】
その結果を表３〜表５に示す。【０４１２】
なお、ＳＰＦ値が高いほど、紫外線（ＵＶＢ）吸収効果が高いことを示す。【０４１３】
化粧料添加剤の耐溶脱性（化粧料添加剤の漏出抑制性）
化粧料添加剤の耐溶脱性（漏出抑制性）を下記の手順に従って測定した。【０４１４】
（１）化粧料添加剤を、有機系紫外線吸収剤含有量が５００ｍｇとなるように、５０ｍＬのビーカーに精秤し、スクワレン１０ｇを添加した。【０４１５】
（２）室温で１０分間静置した後、上澄み液５０ｍｇをアセトニトリル１０ｍＬに添加、溶解させた。【０４１６】
（３）液体クロマトグラフィー分析によりスクワレン中に溶解している有機系紫外線吸収剤含量を求めた。【０４１７】
（４）化粧料添加剤に含まれている有機系紫外線吸収剤がすべてスクワレン中に溶脱（溶出）した濃度を１００％として、有機系紫外線吸収剤の溶脱率を算出した。【０４１８】
平均摩擦係数
化粧料添加剤の平均摩擦係数を下記に従って測定した。
（１）化粧料添加剤５ｍｇを秤り取った。
（２）摩擦感テスター（カトーテック社製）上に、幅３ｃｍの人工皮膚（出光テクノファイン社製のサプラーレ（登録商標）：トップ層：ポリウレタン（プロテインパウダー配合）１００％、ベース基布：レーヨン８０％およびナイロン２０％）を置いた。
（３）秤り取った化粧料添加剤を人工皮膚の上に分散して置き、ゴム手袋で３×８ｃｍの範囲に均一に塗布した。
（４）荷重２５ｇ、速度１ｍｍ／秒の条件で、摩擦感テスターによる自動測定して、摩擦係数を得た。
（５）この操作を３回実施して、平均値を平均摩擦係数として取得した。【０４１９】
平均摩擦係数が低いほど、伸展性に優れることを示す。【０４２０】
紫外可視分光分析
上記した化粧料添加剤の耐溶脱性の評価で採取した実施例４および比較例３のアセトニトリル溶液を、紫外可視分光分析に供した。実施例４のスペクトルを図１Ａに示し、比較例３のスペクトルを図１Ｂに示す。なお、実施例４および比較例３のアセトニトリル溶液は、いずれも、有機系紫外線吸収剤として、ＥＨＭＣおよびアボベンゾンを含有している。【０４２１】
図１Ａ〜図１Ｂから分かるように、実施例４は、比較例３と異なり、３９０ｎｍ〜４１０ｎｍの青色光線の領域に吸収波長を有する。これは、アボベンゾンが、無機粒子に含まれる金属と錯体化合物を形成し、この錯体化合物に起因する吸収波長に基づいて、アボベンゾンのＵＶＡの吸収波長がブロード化したためと考えられる。【０４２２】
撥水性
化粧料添加剤０．５ｇを水１００ｇに添加した。化粧料添加剤の撥水性を下記の基準に従って評価した。
○：化粧料添加剤が水に浮いた。
×：化粧料添加剤が水中で沈降した。【０４２３】
環境負荷
各実施例化粧料添加剤の環境負荷の低さを、下記の観点で評価した。
◎：硬化物が、マイクロプラスチックの発生の可能性が低いシリカ系硬化物のみである。
○：硬化物が、シリカ系硬化物、および、マイクロプラスチックの発生の可能性が高いシリコーン硬化物の混合物である。
△：硬化物が、シリコーン硬化物のみである。【０４２４】
【表１】
2020075582.tif 000007
【０４２５】
【表２】
2020075582.tif 000008
【０４２６】
【表３】
2020075582.tif 000009
【０４２７】
【表４】
2020075582.tif 000010
【０４２８】
【表５】
2020075582.tif 000011
【０４２９】
なお、上記発明は、本発明の例示の実施形態として提供したが、これは単なる例示にすぎず、限定的に解釈してはならない。当該技術分野の当業者によって明らかな本発明の変形例は、後記特許請求の範囲に含まれるものである。
【産業上の利用可能性】
【０４３０】
本発明の化粧料添加剤は、化粧料基剤に添加される。
【符号の説明】
【０４３１】
１     化粧料添加剤
２     多孔質粒子
３     有機系光エネルギー線吸収剤
４     硬化物
４１   シリコーン硬化物
４２   シリカ系硬化物
４３   硬化物の被膜
【図１】
2020075582.tif 000012
【図２】
2020075582.tif 000013
【図３】
2020075582.tif 000014
【図４】
2020075582.tif 000015
【図５】
2020075582.tif 000016
【図６】
2020075582.tif 000017
【図７】
2020075582.tif 000018
【図８】
2020075582.tif 000019
【国際調査報告】
2020075582.tif 000020
2020075582.tif 000021
2020075582.tif 000022
2020075582.tif 000023